(57)【要約】      （修正有）【課題】高い温度、及び低い温度でも作動し、同時に短い応答時間を示し、同時に長い稼動時間の後に、画像焼き付けを示さないテレビ、及びモニターの提供。【解決手段】式（Ｉ１）で表される化合物及び／又は式（Ｉ２）で表される化合物、及び式（ＥＹ）で表される化合物を含有する液晶媒体。2018009143.tif 000214【選択図】なし【特許請求の範囲】
【請求項１】
式Ｉ１の化合物、及び／又は式Ｉ２の化合物、及び式ＥＹの化合物１種以上：
【化１】
2018009143.tif 000187
を含有する液晶媒体であって、
前記式中、各基はそれぞれ相互に独立して、それぞれの場合に同一であるか又は異なって、以下の意味のいずれか：
Ｒ1及びＲ1*は、Ｈ、最大１５個のＣ原子を有するアルキル基又はアルケニル基、これらの基は非置換であるか、ＣＮ、若しくはＣＦ3によって１置換されているか、又はハロゲンによって少なくとも１置換されており、ここでさらに、これらの基における１つ以上のＣＨ2基は、Ｏ原子が相互に直接結合しないように、
【化２】
2018009143.tif 000188
によって置き換えられていてよく、又は３〜６個のＣ原子を有するシクロアルキル環を表し、
Ｌ1及びＬ2は、Ｆ、Ｃｌ、ＣＦ3、又はＣＨＦ2、好ましくはＦを表す、
を有し、
ただし、前記液晶媒体は、式Ｉ３の化合物：
【化３】
2018009143.tif 000189
は含まない、前記液晶媒体。
【請求項２】
請求項１に記載の液晶媒体において、前記液晶媒体が、以下の式の化合物の群から選択される化合物ＥＹ：
【化４−１】
2018009143.tif 000190
【化４−２】
2018009143.tif 000191
【化４−３】
2018009143.tif 000192
【化４−４】
2018009143.tif 000193
を１種以上含有することを特徴とする、前記液晶媒体。
【請求項３】
請求項１又は２に記載の液晶媒体において、前記液晶媒体がさらに、式ＩＩＡ、ＩＩＢ、及びＩＩＣの化合物の群から選択される化合物：
【化５】
2018009143.tif 000194
［前記式中、
Ｒ2A、Ｒ2B、及びＲ2Cはそれぞれ相互に独立して、Ｈ、最大１５個のＣ原子を有するアルキル基又はアルケニル基、これらの基は非置換であるか、ＣＮ、若しくはＣＦ3によって１置換されているか、又はハロゲンによって少なくとも１置換されており、ここでさらに、これらの基における１つ以上のＣＨ2基は、Ｏ原子が相互に直接結合しないように、
【化６】
2018009143.tif 000195
によって置き換えられていてよく、
Ｌ1〜4は、それぞれ相互に独立して、Ｆ、又はＣｌを表し、
Ｚ2、及びＺ2’は、それぞれ相互に独立して、単結合、
【化７】
2018009143.tif 000196
を表し、
ｐは、１又は２を表し、
ｑは、０又は１を表し、
ｖは、１〜６の整数を表す］
を１種以上含有することを特徴とする、前記液晶媒体。
【請求項４】
請求項１から３までのいずれか１項に記載の液晶媒体において、前記液晶媒体がさらに、式ＩＩＩの化合物：
【化８】
2018009143.tif 000197
［前記式中、
Ｒ31、及びＲ32はそれぞれ相互に独立して、最大で１２個のＣ原子を有する直鎖状のアルキル基、アルコキシアルキル基、又はアルコキシ基を表し、
【化９】
2018009143.tif 000198
Ｚ3は、単結合、
【化１０】
2018009143.tif 000199
を表す］
を１種以上含有することを特徴とする、前記液晶媒体。
【請求項５】
請求項１から４までのいずれか１項に記載の液晶媒体において、前記液晶媒体がさらに、式Ｔ−１〜Ｔ−２１のテルフェニル：
【化１１−１】
2018009143.tif 000200
【化１１−２】
2018009143.tif 000201
【化１１−３】
2018009143.tif 000202
［前記式中、
Ｒは、１〜７個のＣ原子を有する直鎖状のアルキル基若しくはアルコキシ基、又は２〜７個のＣ原子を有する直鎖状のアルケニル基を表し、
ｍは、０、１、２、３、４、５、又は６を表し、
ｎは、０、１、２、３、又は４を表し、
（Ｏ）は、酸素原子、又は単結合を表す］
を１種以上含有することを特徴とする、前記液晶媒体。
【請求項６】
請求項１から５までのいずれか１項に記載の液晶媒体において、前記液晶媒体がさらに、式Ｏ−１〜Ｏ−１７の化合物：
【化１２−１】
2018009143.tif 000203
【化１２−２】
2018009143.tif 000204
［前記式中、Ｒ1及びＲ2はそれぞれ相互に独立して、請求項３におけるＲ2Aについて示した意味を有し、式Ｏ−１７の化合物は、請求項１からの式Ｉ１及びＩ２の化合物と同一ではない］
を１種以上含有することを特徴とする、前記液晶媒体。
【請求項７】
請求項１から６までのいずれか１項に記載の液晶媒体において、前記液晶媒体がさらに、式Ｉｎのインダン化合物：
【化１３】
2018009143.tif 000205
［前記式中、
Ｒ11、Ｒ12、Ｒ13は、それぞれ１〜６個のＣ原子、若しくは２〜６個のＣ原子を有する、直鎖状のアルキル基、アルコキシ基、アルコキシアルキル基、又はアルケニル基を表し、
Ｒ12、及びＲ13は、さらにハロゲンも表し、
【化１４】
2018009143.tif 000206
ｉは、０、１、又は２を表す］
を１種以上含有することを特徴とする、前記液晶媒体。
【請求項８】
請求項１から７までのいずれか１項に記載の液晶媒体において、前記液晶媒体がさらに、以下の式から選択されるビフェニル：
【化１５−１】
2018009143.tif 000207
【化１５−２】
2018009143.tif 000208
［前記式中、アルキル*は、１〜６個のＣ原子を有するアルキル基を表す］
を１種以上含有することを特徴とする、前記液晶媒体。
【請求項９】
請求項１から８までのいずれか１項に記載の液晶媒体において、前記液晶媒体がさらに、以下の化合物の群から選択される化合物：
【化１６−１】
2018009143.tif 000209
【化１６−２】
2018009143.tif 000210
を１種以上含有することを特徴とする、前記液晶媒体。
【請求項１０】
請求項１から９までのいずれか１項に記載の液晶媒体において、前記液晶媒体がさらに、以下の化合物の群から選択される化合物：
【化１７】
2018009143.tif 000211
を１種以上含有することを特徴とする、前記液晶媒体。
【請求項１１】
請求項１から１０までのいずれか１項に記載の液晶媒体において、前記液晶媒体がさらに、式ＢＣ、ＣＲ、ＰＨ−１、ＰＨ−２、ＢＦ−１、ＢＦ−２、ＢＳ−１、及びＢＳ−２の化合物の群から選択される化合物：
【化１８−１】
2018009143.tif 000212
【化１８−２】
2018009143.tif 000213
［前記式中、
ＲB1、ＲB2、ＲCR1、ＲCR2、Ｒ1、Ｒ2はそれぞれ相互に独立して、請求項３におけるＲ2Aの意味を有し、
ｃは、０、１、又は２を表し、
ｄは、１又は２を表し、
Ｒ1及びＲ2は、それぞれ相互に独立して、それぞれ１〜６個のＣ原子、若しくは２〜６個のＣ原子を有するアルキル、アルコキシ、アルケニル、又はアルケニルオキシを表す］
を１種以上含有することを特徴とする、前記液晶媒体。
【請求項１２】
請求項１から１１までのいずれか１項に記載の液晶媒体において、混合物全体における式Ｉ１及びＩ２の化合物の割合が、５〜３０質量％であることを特徴とする、前記液晶媒体。
【請求項１３】
請求項１から１２までのいずれか１項に記載の液晶媒体において、混合物全体における式ＥＹの化合物の割合が、３〜２０質量％であることを特徴とする、前記液晶媒体。
【請求項１４】
請求項１から１３までのいずれか１項に記載の液晶媒体において、混合物全体における式Ｉ１、Ｉ２、及びＥＹの化合物の割合が、１０〜３５質量％であることを特徴とする、前記液晶媒体。
【請求項１５】
請求項１から１４までのいずれか１項に記載の液晶媒体において、前記液晶媒体が、重合性化合物（反応性メソゲン）を少なくとも１種含有することを特徴とする、前記液晶媒体。
【請求項１６】
請求項１から１５までのいずれか１項に記載の液晶媒体において、前記液晶媒体が、フリーラジカル捕捉剤、酸化防止剤、及び紫外線安定剤から成る群から選択される添加剤を１種以上含有することを特徴とする、前記液晶媒体。
【請求項１７】
請求項１から１６までのいずれか１項に記載の液晶媒体の製造方法において、それぞれの場合において式Ｉ１及びＩ２の化合物を、式ＥＹの化合物少なくとも１種と、及び少なくとも１種のさらなる液晶化合物と混合し、任意で１種以上の添加剤、及び任意で少なくとも１種の重合性化合物（反応性メソゲン）を添加することを特徴とする、前記製造方法。
【請求項１８】
電気光学ディスプレイにおける、請求項１から１７までのいずれか１項に記載の液晶媒体の使用。
【請求項１９】
アクティブマトリックスアドレスを有する電気光学ディスプレイにおいて、請求項１から１６までのいずれか１項に記載の液晶媒体を誘電体として有することを特徴とする、前記電気光学ディスプレイ。
【請求項２０】
請求項１９に記載の電気光学ディスプレイにおいて、ＶＡ型、ＰＳＡ型、ＰＳ−ＶＡ型、ＰＭ−ＶＡ型、ＳＳ−ＶＡ型、ＰＡＬＣ型、ＩＰＳ型、ＰＳ−ＩＰＳ型、ＦＦＳ型、又はＰＳ−ＦＦＳ型のディスプレイであることを特徴とする、前記電気光学ディスプレイ。
【発明の詳細な説明】
【技術分野】
【０００１】
本発明は、液晶媒体（ＬＣ媒体）、並びに電気光学目的、特にＥＣＢ効果に基づくアクティブマトリックスアドレスを有する電気光学ディスプレイのため、及びＩＰＳ（インプレインスイッチング）ディスプレイ又はＦＦＳ（フリンジ場スイッチング）ディスプレイのための、前記液晶媒体の使用、並びに前記媒体を有するディスプレイに関する。
【０００２】
電界制御型複屈折の原理（ＥＣＢ効果、又はＤＡＰ（配向相の変形）効果とも言う）は、１９７１年に初めて記載された（M.F. Schieckel及びK. Fahrenschon、「Deformation of nematic liquid crystals with vertical orientation in electrical fields」、Appl. Phys. Lett. 19 (1971), 3912）。これに続いたのが、J.F. Kahnによる論文（Appl. Phys. Lett. 20 (1972), 1193）、並びにG. Labrunie及びJ. Robertによる論文（J. Appl. Phys. 44 (1973), 4869）である。
【０００３】
J. Robert及びF. Clercによる論文（SID 80 Digest Techn. Papers (1980), 30）、J. Ducheneによる論文（Displays 7 (1986), 3）、及びH. Schadによる論文（SID 82 Digest Techn. Papers (1982), 244）は、ＥＣＢ効果に基づく高度情報ディスプレイ素子における使用に適したものにするためには、液晶相が、弾性定数Ｋ3／Ｋ1の比率についての高い値、光学異方性Δｎについての高い値、及び誘電異方性についてΔε≦−０．５という値を有さなければならないことを示している。ＥＣＢ効果に基づく電気光学ディスプレイ素子は、ホメオトロピックなエッジ配向を有している(ＶＡ技術、即ち垂直配向)。また、誘電的に負の液晶媒体も、いわゆるＩＰＳ又はＦＦＳ効果を用いるディスプレイで使用することができる。
【０００４】
ＥＣＢ効果を用いるディスプレイは、いわゆるＶＡＮ（垂直配向ネマチック）ディスプレイ、例えばＭＶＡ（例えばマルチドメイン垂直配向、例えばYoshide, H.らの論文3.1: 「MVA LCD for Notebook or Mobile PCs ...」、SID 2004 International Symposium, Digest of Technical Papers, XXXV, Book I, p. 6〜9、及びLiu, C.T.らの論文15.1:「A 46 inch TFT-LCD HDTV Technology ...」、SID 2004 International Sympo-sium, Digest of Technical Papers, XXXV, Book II, p.750〜753）、ＰＶＡ（パターン化垂直配向、例えば:Kim, Sang Sooの論文15.4:「Super PVA Sets New State-of-the-Art for LCD-TV」、SID 2004 International Symposium, Digest of Technical Papers, XXXV, Book II, p. 760 〜763）、ＡＳＶ（先進スーパーヴュー、例えばShigeta, Mitzuhiro、及びFukuoka, Hirofumiの論文15.2:「Development of High Quality LCDTV」、SID 2004 International Symposium, Digest of Technical Papers, XXXV, Book II, p.754〜757）といった方式において、現在のところ最も重要な液晶ディスプレイの３種類のより最近のタイプの1つとして、特にテレビ用途のために、ＩＰＳ（インプレインスイッチング)ディスプレイ（例えばYeo, S.D.の論文15.3:「An LC Display for the TV Application」、SID 2004 International Symposium, Digest of Technical Papers, XXXV, Book II, p. 758 & 759）、及び以前から知られているＴＮ（ツイステッドネマティック）ディスプレイに加えて、確立されている。これらの技術は、一般的な形で、例えばSouk, Jun, SID Seminar 2004, seminar M 6: 「Recent Advances in LCD Technology」、Seminar Lecture Notes, M 6/1〜M 6/26、及びMiller, Ian、SID Seminar 2004, seminar M 7: 「LCD-Television」、Seminar Lecture Notes, M 7/1〜M 7/32.で比較されている。オーバードライブによるアドレス方法、例えばKim, Hyeon Kyeongらの論文9.1: 「A 57-in. Wide UXGA TFT-LCD for HDTV Application」、SID 2004 Interna-tional Symposium, Digest of Technical Papers, XXXV, Book I, p. 106〜109、によって、近年のＥＣＢディスプレイの応答時間は既に著しく改善されているものの、ビデオに対応できる応答時間を、特にモノクロ階調のスイッチングにおいて達成することは、未だ充分には解決されていない問題である。
【０００５】
この効果を、電気光学ディスプレイ素子において工業的に適用するためには、多くの要求を満たすＬＣ相が必要となる。ここで特に重要なのは、水分、空気、及び物理的な影響、例えば熱、赤外線、可視光線、及び紫外線の放射、及び直流及び交流電界に対する化学的耐性である。
【０００６】
さらに、工業的に使用可能なＬＣ相は、適切な温度範囲での液晶中間相、及び低い粘度を有する必要がある。
【０００７】
これまでに開示された、液晶中間相を有する一連の化合物には、単独でこれらの要求を全て満たす化合物は無い。よってＬＣ相として使用可能な物質を得るために一般的には、２〜２５種類、好ましくは３〜１８種類の化合物の混合物が製造される。しかしながら、著しく負の誘電異方性を有し、かつ充分に長期間安定性の液晶材料がこれまで手に入らなかったため、この方法で容易に最適な相を製造することはできなかった。
【０００８】
マトリックス液晶ディスプレイ（ＭＬＣディスプレイ）は、公知である。各画素をそれぞれスイッチングするために使用可能な非線形素子は例えば、アクティブ素子（すなわちトランジスタ）である。「アクティブマトリックス」という用語を使用するが、ここでその定義は、２つのタイプに分けることができる：
１．基板としてのシリコンウェハ上にある、ＭＯＳ（金属酸化物半導体）トランジスタ
２．基板としてのガラスプレート上にある、薄膜トランジスタ（ＴＦＴ）。
【０００９】
タイプ１の場合、使用される電気光学的効果は通常、動的散乱、又はゲスト・ホスト効果である。基板材料として単結晶シリコンを使用すると、様々な部品ディスプレイのモジュール組み立て部品であっても接続部において問題が生じるため、ディスプレイのサイズが制限される。
【００１０】
より有望なタイプ２の場合（この方が好ましい）、使用される電気光学的効果は通常、ＴＮ効果である。
【００１１】
２つの技術の間に、区別がなされている：化合物半導体（例えばＣｄＳｅなど）を含むＴＦＴ、又は多結晶若しくは非晶質シリコンに基づくＴＦＴである。後者の技術が、世界的に熱心に研究されている。
【００１２】
ＴＦＴマトリックスは、ディスプレイの片方のガラス板の内側に適用される一方、もう片方のガラス板は、その内側に透明な対向電極を有する。画素電極の大きさと比べて、ＴＦＴは非常に小さく、画像に対する悪影響は、実質的に無い。この技術はまた、フルカラー対応ディスプレイにも拡張でき、このディスプレイでは、フィルター素子がスイッチ可能な画素のそれぞれに対向するように、赤、緑、及び青のフィルターがモザイク状に配置されている。
【００１３】
ここでＭＬＣディスプレイという用語は、集積非線形素子を備える、すなわち、アクティブマトリックス以外のあらゆるマトリックスディスプレイも、受動素子、例えばバリスター又はダイオード（ＭＩＭ＝金属・絶縁体・金属）を有するマトリックスディスプレイも包含する。
【００１４】
このタイプのＭＬＣディスプレイは、テレビ用途（例えばポケットテレビ）、又は自動車若しくは航空機内における高度情報ディスプレイに、特に適している。コントラストの角度依存性、及び応答時間に関する問題に加えて、ＭＬＣディスプレイにおいてはまた、液晶混合物の比抵抗が充分に高くないことによって生じる問題もある：［TOGASHI, S.、SEKIGUCHI, K.、TANABE, H.、YAMAMOTO, E.、SORI-MACHI, K.、TAJIMA, E.、WATANABE, H.、SHIMIZU, H.、Proc. Eurodisplay 8,、１９８４年９月：A 210-288 Matrix LCD Controlled by Double Stage Diode Rings, p.141以降、Paris; STROMER, M., Proc. Eurodisplay 84、１９８４年９月：Design of Thin Film Transistors for Matrix Addressing of Television Liquid Crystal Displays, p.145以降、Paris］。抵抗が減少するにつれて、ＭＬＣディスプレイのコントラストが劣化する。液晶混合物の比抵抗は一般的に、ディスプレイの内部表面との相互作用が原因で、ＭＬＣディスプレイの寿命にわたって低下するので、ディスプレイが長い稼動期間にわたって許容可能な抵抗値を有するためには、高い（初期）抵抗が非常に重要である。
【００１５】
迅速な応答時間を有すると同時に、幅広い作動温度範囲、低い閾値電圧を有するＭＬＣディスプレイに対して、未だに大きな需要があり、これによって様々なモノクロ階調を発生させることができる。
【００１６】
しばしば使用されるＭＬＣ−ＴＮディスプレイの欠点は、そのコントラストが比較的低いこと、視野角依存性が比較的高いこと、及びこれらのディスプレイにおいてモノクロ階調を発生させることが困難なことが原因である。
【００１７】
ＶＡディスプレイは著しく良好な視野角依存性を有するため、基本的にはテレビ、及びモニターのために使用される。しかしながらここでは、特に６０Ｈｚよりも大きなフレームレート（画像変化頻度／繰り返し速度）を有するテレビの使用という観点で、応答時間を改善する必要性が引き続き存在する。しかしながら、例えば低温安定性といった特性が、同時に損なわれてはならない。
【００１８】
本発明は、ＥＣＢ効果、又はＩＰＳ効果、又はＦＦＳ効果に基づく、特にモニター、及びテレビ用途のための液晶混合物であって、前述の欠点を有さないか、又は有するにしても低減された程度でしか有さないものを提供するという課題に基づいている。特に、モニター及びテレビについて、極めて高い温度、及び極めて低い温度でも作動し、同時に非常に短い応答時間を示し、同時に改善された信頼性、特に、長い稼動時間の後に、画像焼き付けを示さない、又は著しく低減された程度にしか示さないことが保証されなければならない。
【００１９】
意外なことに、下記式Ｉ１及びＩ２の化合物、及び下記式ＥＹの化合物１種以上を、それぞれの場合で液晶混合物において、特に負の誘電異方性を有するＬＣ混合物において、好ましくはＶＡ型、ＩＰＳ型、及びＦＦＳ型のディスプレイのために、さらにＰＭ（パッシブマトリックス）・ＶＡディスプレイのために使用すれば、回転粘度γ1と、弾性定数Ｋ33との比（γ1／Ｋ33）を低下させることができ、これによって応答時間が改善され、同時に高い信頼性、及び低温安定性（ＬＴＳ）が達成される。
【００２０】
意外なことに、式Ｉ１及びＩ２の化合物と、式ＥＹの化合物との組み合わせによって、非常に低い回転粘度と、誘電異方性の高い絶対値を同時に有し、また高い信頼性と、高いＬＴＳも有する液晶媒体が生じる。よって、非常に短い応答時間を有し、同時に良好な相特性、及び良好な低温性能を有する液晶混合物、好ましくはＶＡ、ＩＰＳ、ＦＦＳ混合物を製造することができる。
【００２１】
よって本発明は、好ましくは負の誘電異方性（Δε）を有する液晶媒体に関し、この液晶媒体は、式Ｉ１の化合物、及び／又は式Ｉ２の化合物、及び式ＥＹの化合物１種以上：
【化１】
2018009143.tif 000002
を含有するものであり、
前記式中、各基はそれぞれ相互に独立して、それぞれの場合に同一であるか又は異なって、以下の意味のいずれかを有する：
Ｒ1及びＲ1*は、Ｈ、最大１５個のＣ原子を有するアルキル基又はアルケニル基、これらの基は非置換であるか、ＣＮ、若しくはＣＦ3によって１置換されているか、又はハロゲンによって少なくとも１置換されており、ここでさらに、これらの基における１つ以上のＣＨ2基は、Ｏ原子が相互に直接結合しないように、
【化２】
2018009143.tif 000003
によって置き換えられていてよく、又は３〜６個のＣ原子を有するシクロアルキル環を表し、
Ｌ1及びＬ2は、Ｆ、Ｃｌ、ＣＦ3、又はＣＨＦ2、好ましくはＦを表す、
を有し、
ただし、前記液晶媒体は、式Ｉ３の化合物：
【化３】
2018009143.tif 000004
は含まない。
【００２２】
本発明はさらに、特にＥＣＢ、ＶＡ、ＰＳ−ＶＡ、ＰＶＡ、ＰＭ−ＶＡ、ＳＳ−ＶＡ、ＰＡＬＣ、ＩＰＳ、ＰＳ−ＩＰＳ、ＦＦＳ、又はＰＳ−ＦＦＳ効果、特にＵＢ−ＦＦＳ、又はＰＳ−ＦＦＳ効果に基づく、アクティブマトリックスアドレスを有する電気光学ディスプレイに関し、これは誘電体として、前述、また後述の液晶媒体を含有することを特徴とする。
【００２３】
本発明による液晶媒体は好ましくは、透明点が６８℃以下、好ましくは７０℃以下の非常に広いネマチック相範囲、非常に好ましい容量閾値の値、比較的高い保持比の値と同時に、−２０℃及び−３０℃での非常に良好な低温安定性、また低い回転粘度、及び短い応答時間を示す。本発明による液晶媒体はさらに、回転粘度γ1における改善に加えて、応答時間を改善するための弾性定数Ｋ33について比較的高い値が観察できるという事実によって区別される。
【００２４】
上記及び以下の式において、アルキル基又はアルコキシ基は、直鎖状、又は分枝鎖状であり得る。これは好ましくは直鎖状であり、２個、３個、４個、５個、６個、又は７個のＣ原子を有し、従って好ましくは、エチル、プロピル、ブチル、ペンチル、ヘキシル、ヘプチル、エトキシ、プロポキシ、ブトキシ、ペントキシ、ヘキソキシ、又はヘプトキシ、さらにはメチル、オクチル、ノニル、デシル、ウンデシル、ドデシル、トリデシル、テトラデシル、ペンタデシル、メトキシ、オクトキシ、ノノキシ、デコキシ、ウンデコキシ、ドデコキシ、トリデコキシ、又はテトラデコキシである。
【００２５】
オキサアルキルは好ましくは、直鎖状の２−オキサプロピル（＝メトキシメチル）、２−（＝エトキシメチル）若しくは３−オキサブチル（＝２−メトキシエチル）、２−、３−、若しくは４−オキサペンチル、２−、３−、４−、若しくは５−オキサヘキシル、２−、３−、４−、５−、若しくは６−オキサヘプチル、２−、３−、４−、５−、６−、若しくは７−オキサオクチル、２−、３−、４−、５−、６−、７−、若しくは８−オキサノニル、又は２−、３−、４−、５−、６−、７−、８−、若しくは９−オキサデキシルを表す。
【００２６】
アルケニル基は、直鎖状、又は分枝鎖状であり得る。これは好ましくは、直鎖状であり、２〜１０個のＣ原子を有する。従ってこれは特に、ビニル、プロパ−１−若しくは−２−エニル、ブタ−１−、−２−、若しくは−３−エニル、ペンタ−１−、−２−、−３−、若しくは−４−エニル、ヘキサ−１−、−２−、−３−、−４−、若しくは−５−エニル、ヘプタ−１−、−２−、−３−、−４−、−５−、若しくは−６−エニル、オクタ−１−、−２−、−３−、−４−、−５−、−６−、若しくは−７−エニル、ノナ−１−、−２−、−３−、−４−、−５−、−６−、−７−、若しくは−８−エニル、又はデカ−１−、−２−、−３−、−４−、−５−、−６−、−７−、−８−、若しくは−９−エニルである。
【００２７】
アルキル基又はアルケニル基が、少なくとも１つ、ハロゲンにより置換されている場合、この基は好ましくは直鎖状であり、ハロゲンは好ましくはＦ又はＣｌである。多置換の場合、ハロゲンは好ましくはＦである。生成する基はまた、過フッ素化された基も含む。単置換の場合、フッ素置換基又は塩素置換基は、あらゆる所望の位置にあり得るが、好ましくはω位にある。
【００２８】
「アルケニル」が、ビニル、プロパ−１−エニル、プロパ−２−エニル、又はブタ−３−エニルである化合物が、特に好ましい。
【００２９】
本発明による混合物の好ましい実施形態を幾つか、以下に示す。
【００３０】
液晶媒体は好ましくは、式Ｉ１の化合物、及び式Ｉ２の化合物、並びに式ＥＹの化合物を１種以上、含有する。
【００３１】
式Ｉ１及びＩ２の化合物は液晶媒体において、混合物全体に対して３質量％以上、好ましくは５質量％以上の量で用いるのが好ましい。式Ｉ１及びＩ２の化合物を５〜３０質量％、特に好ましくは１０〜２０質量％含有する液晶媒体が、特に好ましい。
【００３２】
式ＥＹの化合物は液晶媒体において、混合物全体に対して２質量％以上、好ましくは５質量％以上の量で用いるのが好ましい。式ＥＹの化合物を３〜２０質量％、特に好ましくは５〜１５質量％含有する液晶媒体が、特に好ましい。
【００３３】
本発明による液晶媒体における式Ｉ１、Ｉ２、及びＥＹの化合物の合計濃度は好ましくは、１０〜３５質量％である。
【００３４】
式ＥＹの化合物において、Ｒ1、及びＲ1*が、２個以上、特に好ましくは２〜６個のＣ原子を有するアルコキシを表し、かつＬ1＝Ｌ2＝Ｆであるのが好ましい。
【００３５】
以下の下位式から成る群から選択される式ＥＹの化合物が特に好ましい。
【化４−１】
2018009143.tif 000005
【化４−２】
2018009143.tif 000006
【化４−３】
2018009143.tif 000007
【化４−４】
2018009143.tif 000008
【００３６】
特に好ましいのは、式ＥＹ１〜ＥＹ−１４の化合物である。さらに特に好ましいのは、式ＥＹ９の化合物である。
【００３７】
本発明による液晶媒体のさらに好ましい実施形態を、以下に示す：
ａ）さらに、式ＩＩＡ、ＩＩＢ、及びＩＩＣの化合物：
【化５】
2018009143.tif 000009
の群から選択される化合物を１種以上含有する液晶媒体、
前記式中、
Ｒ2A、Ｒ2B及びＲ2Cは、それぞれ相互に独立して、Ｈ、最大１５個のＣ原子を有するアルキル基又はアルケニル基、これらの基は非置換であるか、ＣＮ、若しくはＣＦ3によって１置換されているか、又はハロゲンによって少なくとも１置換されており、ここでさらに、これらの基における１つ以上のＣＨ2基は、Ｏ原子が相互に直接結合しないように、
【化６】
2018009143.tif 000010
によって置き換えられていてよく、又は３〜６個のＣ原子を有するシクロアルキル環を表し、
Ｌ1〜4は、それぞれ相互に独立して、Ｆ、Ｃｌ、ＣＦ3、又はＣＨＦ2を表し、
Ｚ2、及びＺ2’は、それぞれ相互に独立して、単結合、
【化７】
2018009143.tif 000011
を表し、
ｐは、１又は２を表し、
ｑは、０又は１を表し、
ｖは、１〜６の整数を表し、
（Ｏ）は、酸素原子、又は単結合を表す。
【００３８】
式ＩＩＡ及びＩＩＢの化合物において、基Ｚ2はそれぞれの場合に、同一、又は異なる意味を有することができる。式ＩＩＢの化合物において、基Ｚ2及びＺ2’はそれぞれ相互に独立して、またそれぞれの場合において、同一、又は異なる意味を有することができる。
【００３９】
式ＩＩＡ、ＩＩＢ、及びＩＩＣの化合物において、Ｒ2A、Ｒ2B、及びＲ2Cはそれぞれ、１〜６個のＣ原子を有するアルキル、特にＣＨ3、Ｃ2Ｈ5、ｎ−Ｃ3Ｈ7、ｎ−Ｃ4Ｈ9、ｎ−Ｃ5Ｈ11を表すのが好ましい。
【００４０】
式ＩＩＡ、及びＩＩＢの化合物において、Ｌ1、Ｌ2、Ｌ3、及びＬ4は好ましくは、Ｌ1＝Ｌ2＝Ｆ、かつＬ3＝Ｌ4＝Ｆであり、さらにＬ1＝Ｆ、かつＬ2＝Ｃｌ、Ｌ1＝Ｃｌ、かつＬ2＝Ｆ、Ｌ3＝Ｆ、かつＬ4＝Ｃｌ、Ｌ3＝Ｃｌ、かつＬ4＝Ｆである。式ＩＩＡ及びＩＩＢにおけるＺ2及びＺ2’は好ましくは、それぞれ相互に独立して、単結合を表し、さらには−Ｃ2Ｈ4−架橋、又は−ＣＨ2Ｏ−架橋を表す。
【００４１】
式ＩＩＢにおいて、Ｚ2が−Ｃ2Ｈ4−若しくは−ＣＨ2Ｏ−である場合、Ｚ2’は好ましくは、単結合であるか、又はＺ2’が−Ｃ2Ｈ4−若しくは−ＣＨ2Ｏ−である場合、Ｚ2は好ましくは、単結合である。式ＩＩＡ、及びＩＩＢの化合物において、（Ｏ）ＣvＨ2v+1は好ましくは、ＯＣvＨ2v+1を表し、さらにはＣvＨ2v+1を表す。式ＩＩＣの化合物において、（Ｏ）ＣvＨ2v+1は好ましくは、ＣvＨ2v+1を表す。式ＩＩＣの化合物において、Ｌ3、及びＬ4はそれぞれ、Ｆを表すのが好ましい。
【００４２】
式ＩＩＡ、ＩＩＢ、及びＩＩＣの好ましい化合物を以下に示す：
【化８−１】
2018009143.tif 000012
【化８−２】
2018009143.tif 000013
【化８−３】
2018009143.tif 000014
【化８−４】
2018009143.tif 000015
【化８−５】
2018009143.tif 000016
【化８−６】
2018009143.tif 000017
【化８−７】
2018009143.tif 000018
【化８−８】
2018009143.tif 000019
前記式中、アルキル、及びアルキル*は、それぞれ相互に独立して、１〜６個のＣ原子を有する直鎖状アルキル基を表し、アルケニルは、２〜６個のＣ原子を有する直鎖状アルケニル基を表す。
【００４３】
本発明による特に好ましい化合物は、式ＩＩＡ−２、ＩＩＡ−８、ＩＩＡ−１４、ＩＩＡ−２６、ＩＩＡ−２８、ＩＩＡ−３３、ＩＩＡ−３９、ＩＩＡ−４５、ＩＩＡ−４６、ＩＩＡ−４７、ＩＩＢ−２、ＩＩＢ−１１、ＩＩＢ−１６、及びＩＩＣ−１から選択される化合物を１種以上、含有する。
【００４４】
混合物全体における式ＩＩＡ及び／又はＩＩＢの化合物の割合は、好ましくは少なくとも２０質量％である。
【００４５】
特に好ましくは、本発明による媒体は、式ＩＩＣ−１の化合物：
【化９】
2018009143.tif 000020
［前記式中、アルキル及びアルキル*は、先に示したのと同じ意味を有する］
を少なくとも１種、好ましくは３質量％超、特に５質量％超、特に好ましくは５〜２５質量％の量で、含有する。
【００４６】
ｂ）さらに、式ＩＩＩの化合物：
【化１０】
2018009143.tif 000021
を１種以上含有する液晶媒体、
前記式中、
Ｒ31及びＲ32は、それぞれ相互に独立して、最大１２個のＣ原子を有する直鎖状のアルキル基、アルコキシアルキル基、又はアルコキシ基を表し、
【化１１】
2018009143.tif 000022
Ｚ3は、単結合、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯＯ−、−ＯＣＯ−、−Ｃ2Ｆ4−、−Ｃ4Ｈ8−、−ＣＦ＝ＣＦ−を表す。
【００４７】
式ＩＩＩの好ましい化合物を以下に示す：
【化１２】
2018009143.tif 000023
前記式中、
アルキル、及びアルキル*は、それぞれ相互に独立して、１〜６個のＣ原子を有する直鎖状のアルキル基を表す。
【００４８】
本発明による媒体は好ましくは、式ＩＩＩａ及び／又は式ＩＩＩｂの化合物を少なくとも１種、含有する。
【００４９】
混合物全体における式ＩＩＩの化合物の割合は、好ましくは少なくとも５質量％である。
【００５０】
ｃ）さらに、下記式のテトラ化合物：
【化１３−１】
2018009143.tif 000024
【化１３−２】
2018009143.tif 000025
を１種以上含有する液晶媒体、
前記式中、
Ｒ7〜10は、それぞれ相互に独立して、式ＩＩＡにおけるＲ2Aについて示したいずれかの意味を有し、
ｗ及びｘは、それぞれ相互に独立して、１〜６の整数を表す。
【００５１】
式Ｖ−９の化合物を少なくとも１種含有する混合物が、特に好ましい。
【００５２】
ｄ）さらに、式Ｙ１〜Ｙ６の化合物：
【化１４−１】
2018009143.tif 000026
【化１４−２】
2018009143.tif 000027
を１種以上含有する液晶媒体、
前記式中、Ｒ14〜Ｒ19は、それぞれ相互に独立して、１〜６個のＣ原子を有するアルキル基又はアルコキシ基を表し、ｚ及びｍは、それぞれ相互に独立して、１〜６の整数を表す。
【００５３】
本発明による媒体は特に好ましくは、式Ｙ−１〜Ｙ−６の化合物を１種以上、好ましくは５質量％以上の量で、含有する。
【００５４】
ｅ）さらに、式Ｔ−１〜Ｔ−２１のフッ素化テルフェニル化合物：
【化１５−１】
2018009143.tif 000028
【化１５−２】
2018009143.tif 000029
【化１５−３】
2018009143.tif 000030
を１種以上含有する液晶媒体、
前記式中、
Ｒは、１〜７個の炭素原子を有する直鎖状のアルキル基若しくはアルコキシ基、又は２〜７個のＣ原子を有するアルケニル基を表し、（Ｏ）は、酸素原子、又は単結合を表し、ｍは、０、１、２、３、４、５、又は６であり、ｎは、０、１、２、３、又は４を表す。
【００５５】
Ｒは好ましくは、メチル、エチル、プロピル、ブチル、ペンチル、ヘキシル、メトキシ、エトキシ、プロポキシ、ブトキシ、ペントキシを表す。
【００５６】
本発明による媒体は好ましくは、式Ｔ−１〜Ｔ−２１のテルフェニルを２〜３０質量％の量、特に５〜２０質量％の量で含有する。
【００５７】
特に好ましいのは、式Ｔ−１、Ｔ−２、Ｔ−２０、及びＴ−２１の化合物である。これらの化合物において、Ｒは好ましくは、１〜５個のＣ原子を有するアルキル、さらには１〜５個のＣ原子を有するアルコキシを表す。式Ｔ−２０の化合物において、Ｒは好ましくは、アルキル又はアルケニルを表し、特にアルキルを表す。式Ｔ−２１の化合物において、Ｒは好ましくは、アルキルを表す。
【００５８】
テルフェニルは本発明による混合物において、混合物のΔｎ値を０．１以上にしたい場合に用いるのが好ましい。好ましい混合物は、化合物Ｔ−１〜Ｔ−２１の群から選択されるテルフェニル化合物を１種以上、２〜２０質量％含有する。特に好ましいのは、式Ｔ−４の化合物である。
【００５９】
ｆ）さらに、式Ｂ−１〜Ｂ−４のビフェニル化合物：
【化１６】
2018009143.tif 000031
を１種以上含有する液晶媒体、
前記式中、
アルキル、及びアルキル*は、それぞれ相互に独立して、１〜６個のＣ原子を有する直鎖状のアルキル基を表し、
アルケニル、及びアルケニル*は、それぞれ相互に独立して、２〜６個のＣ原子を有する直鎖状のアルケニル基を表し、
アルコキシは、１〜６個のＣ原子を有する直鎖状のアルコキシ基を表す。
【００６０】
混合物全体における式Ｂ−１〜Ｂ−４のビフェニルの割合は、好ましくは少なくとも３質量％、特に５質量％以上である。
【００６１】
式Ｂ−１〜Ｂ−４の化合物について、式Ｂ−２の化合物が、特に好ましい。
【００６２】
特に好ましいビフェニルは、以下のものである：
【化１７】
2018009143.tif 000032
前記式中、アルキル*は、１〜６個のＣ原子を有するアルキルを表す。本発明による媒体は特に好ましくは、式Ｂ−１ａ及び／又はＢ−２ｃの化合物を１種以上、含有する。
【００６３】
ｇ）式Ｚ−１〜Ｚ−７の化合物：
【化１８】
2018009143.tif 000033
を少なくとも１種含有する、液晶媒体
前記式中、
Ｒは、１〜７個のＣ原子を有する直鎖状のアルキル基若しくはアルコキシ基、又は２〜７個のＣ原子を有するアルケニル基を表し、
アルキルは、１〜６個のＣ原子を有するアルキルを表し、
（Ｏ）アルキルは、アルキル、又はＯアルキルを表す。
【００６４】
ｈ）式Ｏ−１〜Ｏ−１７の化合物：
【化１９−１】
2018009143.tif 000034
【化１９−２】
2018009143.tif 000035
を少なくとも１種含有する、液晶媒体
前記式中、Ｒ1及びＲ2は、式ＩＩＡにおいてＲ2Aについて示した意味を有し、式Ｏ−１７の化合物は、式Ｉ１及びＩ２の化合物と同一ではない。Ｒ1及びＲ2は好ましくは、それぞれ相互に独立して、１〜６個のＣ原子を有する直鎖状のアルキル基を表すか、又はＲ1は、１〜６個のＣ原子を有する直鎖状アルキル基を表し、Ｒ2は、２〜６個のＣ原子を有するアルケニルを表す。
【００６５】
式Ｏ−１、Ｏ−３、Ｏ−４、Ｏ−５、Ｏ−９、Ｏ−１２、Ｏ−１４、Ｏ−１５、Ｏ−１６、及び／又はＯ−１７の化合物を１種以上含有する媒体が好ましい。
【００６６】
本発明による混合物は、特に好ましくは、式Ｏ−９、Ｏ−１２、Ｏ−１６、及び／又はＯ−１７の化合物を、特に５〜３０％の量で、含有する。
【００６７】
式Ｏ−９、及びＯ−１７の好ましい化合物を以下に示す：
【化２０】
2018009143.tif 000036
【００６８】
本発明による媒体は特に好ましくは、式Ｏ−９ａ及び／又は式Ｏ−９ｂの三環化合物を、式Ｏ−１７ａ及びＯ−１７ｂの二環式化合物１種以上との組み合わせで、含有する。式Ｏ−１７ａ、及びＯ−１７ｂの二環式化合物から選択される化合物１種以上との組み合わせでの、式Ｏ−９ａ及び／又はＯ−９ｂの化合物の合計割合は、好ましくは５〜４０％、特に好ましくは１５〜３５％である。
【００６９】
極めて好ましい混合物は、化合物Ｏ−９ａ、及びＯ−１７ａを含有する：
【化２１】
2018009143.tif 000037
【００７０】
化合物Ｏ−９ａ及びＯ−１７ａは好ましくは、混合物中に、混合物全体に対して１５〜３５％の濃度、特に好ましくは１５〜２５％の濃度、殊に好ましくは１８〜２２％の濃度で存在する。
【００７１】
極めて好ましい混合物は、化合物Ｏ−９ｂ、及びＯ−１７ａを含有する：
【化２２】
2018009143.tif 000038
【００７２】
化合物Ｏ−９ｂ及びＯ−１７ａは好ましくは、混合物中に、混合物全体に対して１５〜３５％の濃度、特に好ましくは１５〜２５％の濃度、殊に好ましくは１８〜２２％の濃度で存在する。
【００７３】
極めて好ましい混合物は、以下の３つの化合物を含有する：
【化２３−１】
2018009143.tif 000039
【化２３−２】
2018009143.tif 000040
【００７４】
化合物Ｏ−９ａ、Ｏ−９ｂ、及びＯ−１７ａは好ましくは、混合物中に、混合物全体に対して１５〜３５％の濃度、特に好ましくは１５〜２５％の濃度、殊に好ましくは１８〜２２％の濃度で存在する。
【００７５】
式Ｏ−１７の好ましい化合物はさらに、下記式の化合物の群から選択される化合物：
【化２４】
2018009143.tif 000041
であり、それぞれの場合において好ましくは、３質量％以上の量、特に１０質量％以上の量で存在する。
【００７６】
ｉ）式ＢＡの化合物：
【化２５】
2018009143.tif 000042
を１種以上含有する液晶媒体、
前記式中、
アルケニル、及びアルケニル*は、それぞれ相互に独立して、２〜１２個のＣ原子を有する直鎖状のアルケニル基を表し、
【化２６】
2018009143.tif 000043
Ｚ3は、単結合、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯＯ−、−ＯＣＯ−、−Ｃ2Ｆ4−、−Ｃ4Ｈ8−、−ＣＦ＝ＣＦ−を表す。
【００７７】
式ＢＡの好ましい化合物を以下に示す：
【化２７】
2018009143.tif 000044
【００７８】
好ましい混合物は、式Ｏ−１７ｅの化合物を５〜６０質量％、好ましくは１０〜５５質量％、特に２０〜５０質量％、含有する：
【化２８】
2018009143.tif 000045
【００７９】
化合物Ｏ−１７ｅ：
【化２９】
2018009143.tif 000046
及び化合物Ｏ−１７ｉ
【化３０】
2018009143.tif 000047
を、好ましくは３〜６０質量％の合計量で含有する液晶混合物が、さらに好ましい。
【００８０】
ｊ）本発明による好ましい液晶媒体は、テトラヒドロナフチル単位若しくはナフチル単位、例えば式Ｎ−１〜Ｎ−５の化合物：
【化３１−１】
2018009143.tif 000048
【化３１−２】
2018009143.tif 000049
を含有する物質を１種以上、含有し、
前記式中、Ｒ1N及びＲ2Nは、それぞれ相互に独立して、式ＩＩＡにおいてＲ2Aについて示した意味を有し、好ましくは直鎖状のアルキル、直鎖状のアルコキシ、又は直鎖状のアルケニルを表し、
Ｚ1、及びＺ2は、それぞれ相互に独立して、
【化３２】
2018009143.tif 000050
又は単結合を表す。
【００８１】
ｋ）好ましい混合物は、式ＢＣのジフルオロジベンゾクロマン化合物、式ＣＲのクロマン、式ＰＨ−１及びＰＨ−２のフッ素化フェナントレン、式ＢＦ−１及びＢＦ−２のフッ素化ジベンゾフラン、及び式ＢＳ−１及びＢＳ−２のフッ素化ジベンゾチオフェンの群から選択される化合物を１種以上、含有する：
【化３３−１】
2018009143.tif 000051
【化３３−２】
2018009143.tif 000052
前記式中、
ＲB1、ＲB2、ＲCR1、ＲCR2、Ｒ1、Ｒ2は、それぞれ相互に独立して、式ＩＩＡにおけるＲ2Aの意味を有する。ｃは、０、１、又は２である。ｄは、１又は２である。Ｒ1及びＲ2は好ましくは、それぞれ相互に独立して、それぞれ１〜６個のＣ原子、若しくは２〜６個のＣ原子を有する、アルキル、アルコキシ、アルケニル、又はアルケニルオキシを表す。
【００８２】
本発明による混合物は、式ＢＣ、ＣＲ、ＰＨ−１、ＰＨ−２、ＢＦ−１、ＢＦ−２、ＢＳ−１、及び／又はＢＳ−２の化合物を、３〜２０質量％の量、特に３〜１５質量％の量で含有する。
【００８３】
式ＢＣ、ＣＲ、ＢＦ、及びＢＳの特に好ましい化合物は、化合物ＢＣ−１〜ＢＣ−７、及びＣＲ−１〜ＣＲ−５である：
【化３４−１】
2018009143.tif 000053
【化３４−２】
2018009143.tif 000054
【化３４−３】
2018009143.tif 000055
前記式中、
アルキル、及びアルキル*は、それぞれ相互に独立して、１〜６個のＣ原子を有する直鎖状のアルキル基を表し、
アルケニル、及びアルケニル*は、それぞれ相互に独立して、２〜６個のＣ原子を有する直鎖状のアルケニル基を表し、
アルケニルオキシは、２〜６個のＣ原子を有する、直鎖状のアルケニルオキシ基を表す。
【００８４】
式ＢＣ−２及び／又はＢＦ−１ａの化合物を１種、２種、又は３種含有する混合物が、極めて好ましい。
【００８５】
Ｉ）式Ｉｎのインダン化合物：
【化３５】
2018009143.tif 000056
を１種以上含有する好ましい混合物、
前記式中、
Ｒ11、Ｒ12、Ｒ13は、それぞれ相互に独立して、それぞれ１〜６個のＣ原子若しくは２〜６個のＣ原子を有する、直鎖状のアルキル基、アルコキシ基、アルコキシアルキル基、又はアルケニル基を表し、
Ｒ12、及びＲ13はさらに、ハロゲン、好ましくはＦを表し、
【化３６】
2018009143.tif 000057
ｉは、０、１、又は２を表す。
【００８６】
式Ｉｎの好ましい化合物は、以下に示す式Ｉｎ−１〜Ｉｎ−１６の化合物である：
【化３７−１】
2018009143.tif 000058
【化３７−２】
2018009143.tif 000059
【００８７】
特に好ましいのは、式Ｉｎ−１、Ｉｎ−２、Ｉｎ−３、及びＩｎ−４の化合物である。
【００８８】
式Ｉｎの化合物、及び下位式Ｉｎ−１〜Ｉｎ−１６の化合物は好ましくは、本発明による混合物中で、５質量％以上の濃度、特に５〜３０質量％の濃度、極めて好ましくは５〜２５質量％の濃度で用いる。
【００８９】
ｍ）好ましい混合物はさらに、式Ｌ−１〜Ｌ−１１の化合物を１種以上、含有する：
【化３８−１】
2018009143.tif 000060
【化３８−２】
2018009143.tif 000061
前記式中、
Ｒ、Ｒ1、及びＲ2は、それぞれ相互に独立して、請求項３でＲ2Aについて示した意味を有し、（Ｏ）は、酸素原子又は単結合を表し、アルキルは、１〜６個のＣ原子を有するアルキル基を表す。ｓは、１又は２を表す。
【００９０】
特に好ましいのは、式Ｌ−１、及びＬ−４、特にＬ−４の化合物である。
【００９１】
式Ｌ−１〜Ｌ−１１の化合物は好ましくは、５〜５０質量％の濃度、特に５〜４０質量％の濃度、極めて好ましくは１０〜４０質量％の濃度で用いる。
【００９２】
ｎ）液晶媒体は、重合性化合物を除いて、アルケニル基を有する化合物を含有しない。
【００９３】
ｏ）液晶媒体はさらに、以下の式から選択される化合物を１種以上含有する：
【化３９−１】
2018009143.tif 000062
【化３９−２】
2018009143.tif 000063
【００９４】
式Ｑ−１〜Ｑ−９、ＲQ、及びＸQは、それぞれ相互に独立して、式ＩＩＡにおけるＲ2Aの意味を有する。ＲQ及びＸQは、１〜６個のＣ原子、特に２〜５個のＣ原子を有する直鎖状のアルキル基を表す。
【００９５】
特に好ましい混合物のコンセプトを、以下に示す（使用する頭文字は、表１〜３、及び表Ａで説明する。ここでｎ及びｍは、それぞれ相互に独立して、１〜６を表す）。
【００９６】
本発明による混合物は好ましくは、以下のものを含有する：
・ＰＹＰ−ｎ−ｍ、特にＰＹＰ−２−３、及び／又はＰＹＰ−２−４、
混合物全体に対して好ましくは５％超の濃度、特に８〜３０％の濃度で、
及び／又は
・ＣＰＹ−ｎ−Ｏｍ、特にＣＰＹ−２−Ｏ２、ＣＰＹ−３−Ｏ２、及び／又はＣＰＹ−５−Ｏ２、混合物全体に対して好ましくは５％超の濃度、特に１０〜３０％の濃度で、
及び／又は
・Ｂ−ｎＯ−Ｏｍ、好ましくは１〜１５％の濃度で、
及び／又は
・ＣＹ−ｎ−Ｏｍ、好ましくはＣＹ−３−Ｏ２、ＣＹ−３−Ｏ４、ＣＹ−５−Ｏ２、及び／又はＣＹ−５−Ｏ４、混合物全体に対して好ましくは５％超の濃度、特に１５〜５０％の濃度で、
及び／又は
・ＣＣＹ−ｎ−Ｏｍ、好ましくはＣＣＹ−４−Ｏ２、ＣＣＹ−３−Ｏ２、ＣＣＹ−３−Ｏ３、ＣＣＹ−３−Ｏ１、及び／又はＣＣＹ−５−Ｏ２、混合物全体に対して好ましくは５％超の濃度、特に１０〜３０％の濃度で、
及び／又は
・ＣＬＹ−ｎ−Ｏｍ、好ましくはＣＬＹ−２−Ｏ４、ＣＬＹ−３−Ｏ２、及び／又はＣＬＹ−３−Ｏ３、混合物全体に対して好ましくは５％超の濃度、特に１０〜３０％の濃度で、
及び／又は
・ＣＫ−ｎ−Ｆ、好ましくはＣＫ−３−Ｆ、ＣＫ−４−Ｆ、及び／又はＣＫ−５−Ｆ、混合物全体に対して好ましくは５％超、特に５〜２５％で。
【００９７】
以下の混合物のコンセプトを有する本発明による混合物が、さらに好ましい：
（ｎ及びｍは、それぞれ相互に独立して、１〜６を表す）
・ＣＰＹ−ｎ−Ｏｍ、及びＣＹ−ｎ−Ｏｍ、混合物全体に対して好ましくは１０〜８０％の濃度で、
及び／又は
・ＣＰＹ−ｎ−Ｏｍ、及びＣＫ−ｎ−Ｆ、混合物全体に対して好ましくは１０〜７０％の濃度で、
及び／又は
・ＣＰＹ−ｎ−Ｏｍ、及びＰＹ−ｎ−Ｏｍ、好ましくはＣＰＹ−２−Ｏ２、及び／又はＣＰＹ−３−Ｏ２、及びＰＹ−３−Ｏ２、混合物全体に対して好ましくは１０〜４０％の濃度で、
及び／又は
・ＣＰＹ−ｎ−Ｏｍ、及びＣＬＹ−ｎ−Ｏｍ、混合物全体に対して好ましくは１０〜８０％の濃度で、
及び／又は
・ＣＣ−３−Ｖ１、好ましくは３〜１５％の量で、
及び／又は
・ＣＣ−Ｖ−Ｖ、好ましくは５〜６０％の量で、
及び／又は
・ＣＣ−３−Ｖ、好ましくは５〜６０％の量で、
及び／又は
・ＰＧＩＹ−ｎ−Ｏｍ、好ましくは３〜１５％の量で、
及び／又は
・ＣＣ−ｎ−２Ｖ１、好ましくは３〜２０％の量で。
【００９８】
本発明による液晶媒体は好ましくは、−２０℃以上〜７０℃以下、特に好ましくは−３０℃以上〜８０℃以下、極めて好ましくは−４０℃以上〜９０℃以下でネマチック相を有する。
【００９９】
「ネマチック相を有する」という表現は、スメクチック相を有さず、相応する温度における低温で結晶化が観察されない一方で、ネマチック相からの加熱の際には、透明化がまだ起こらないことを意味する。低温における調査は、相応する温度において流動式粘度計で行い、少なくとも１００時間にわたる電気光学的使用に相当する層厚を有する試験セルにおける貯蔵によって調べる。相応する試験セルにおける−２０℃の温度での貯蔵安定性が、１０００時間以上である場合、媒体はこの温度で安定性であると言える。−３０℃、及び−４０℃の温度において、相応する時間はそれぞれ、５００時間、及び２５０時間である。高温において、透明点は、毛管現象における慣用の方法で測定する。
【０１００】
液晶混合物は好ましくは、少なくとも６０Ｋのネマチック相範囲、及び２０℃で最大３０ｍｍ2・ｓ-1という流動粘度ν20を有する。
【０１０１】
液晶混合物における複屈折値Δｎは一般的に、０．０７〜０．１６、好ましくは０．０８〜０．１３である。
【０１０２】
本発明による液晶混合物は、−０．５〜−８．０、特に−２．５〜−６．０のΔεを有し、ここでΔεは、誘電異方性を表す。２０℃における回転粘度γ1は好ましくは、１５０ｍＰａ・ｓ以下、特に１３０ｍＰａ・ｓ以下である。
【０１０３】
本発明による液晶媒体は、閾値電圧（Ｖ0）について比較的小さな値を有する。この値は好ましくは、１．７Ｖ〜３．０Ｖの範囲、特に好ましくは２．５Ｖ以下、特に好ましくは２．３Ｖ以下である。
【０１０４】
本発明について、「閾値電圧」という用語は、特に明示しない限り、容量閾値（Ｖ0）（フレデリクス閾値としても知られる）と関連する。
【０１０５】
さらに、本発明による液晶媒体は、液晶セルにおける電圧保持比について、高い値を有する。
【０１０６】
低いアドレス電圧、又は低い閾値電圧を有する液晶媒体は一般的に、より高いアドレス電圧又はより高い閾値電圧を有するものよりも低い電圧保持比を示し、その逆も成り立つ。
【０１０７】
本発明について、「誘電的に正の化合物」という用語は、１．５超のΔεを有する化合物を表し、「誘電的に中性の化合物」という用語は、−１．５≦Δε≦１．５である化合物を表し、「誘電的に負の化合物」という用語は、−１．５未満のΔεを有する化合物を表す。ここで化合物の誘電異方性は、この化合物１０％を、液晶ホスト中に溶解させることによって特定し、それぞれの場合において２０μｍの層厚を有する少なくとも１つの試験セルにおいて生成する混合物の容量を、１ｋＨｚにおいてホメオトロピック表面配列、及び均質表面配列によって特定する。測定電圧は通常、０．５Ｖ〜１．０Ｖだが、調査する各液晶混合物の容量閾値よりも低い。
【０１０８】
本発明について示した温度の値は全て、℃である。
【０１０９】
本発明による混合物は、全てのＶＡ−ＴＦＴ用途に適しており、これは例えば、ＶＡＮ、ＭＶＡ、（Ｓ）−ＰＶＡ、ＡＳＶ、ＰＳＡ（ポリマー支持型ＶＡ）、ＳＳ（表面安定化された）−ＶＡ及びＰＳ−ＶＡ（ポリマーで安定化されたＶＡ）である。これらはさらに、負のΔεを有するＩＰＳ（平面スイッチング）及びＦＦＳ（フリンジ・シールド・スイッチング）に、特にＵＢ−ＦＦＳに適している。
【０１１０】
本発明によるディスプレイにおけるネマチック液晶混合物は一般的に、２種類の成分Ａ及びＢを含有し、これら自体は、１種以上の個別成分から成る。
【０１１１】
成分Ａは、著しい負の誘電異方性を有し、ネマチック相に−０．５以下の誘電異方性をもたらす。式Ｉ１、Ｉ２、及びＥＹの化合物１種以上に加えて、これは好ましくは、式ＩＩＡ、ＩＩＢ、及び／又はＩＩＣの化合物を１種以上含有し、さらに式ＩＩＩの化合物を１種以上、含有する。
【０１１２】
成分Ａの割合は好ましくは、４５〜１００％、特に６０〜１００％である。
【０１１３】
成分Ａについては、−０．８以下というΔεの値を有する１種（又はそれより多く）の個別化合物を選択するのが好ましい。混合物全体における割合Ａが小さければ小さいほど、この値は、より負でなければならない。
【０１１４】
成分Ｂは、強調されたネマチック性を示し、２０℃で３０ｍｍ2・ｓ-1以下、好ましくは２５ｍｍ2・ｓ-1以下の流動粘度を示す。
【０１１５】
適切な材料の多用性は、文献から当業者に公知である。特に好ましいのは、式ＩＩＩの化合物である。
【０１１６】
成分Ｂにおいて特に好ましい個別化合物は、２０℃で１８ｍｍ2・ｓ-1以下、好ましくは１２ｍｍ2・ｓ-1以下の流動粘度を示す、極めて低粘度のネマチック液晶である。
【０１１７】
成分Ｂは、一重の、又は多重のネマチックであり、スメクチック相を有さず、液晶混合物において非常に低温でスメクチック相の出現を妨げることができる。例えば、ネマチック性が高い様々な材料を、それぞれの場合においてスメクチック液晶混合物に添加する場合、これらの材料のネマチック性は、達成されるスメクチック相の抑制度合いによって比較できる。
【０１１８】
混合物は任意でまた、１．５以上の誘電異方性Δεを示す化合物を含有する成分Ｃを含有することができる。これらのいわゆる正の化合物は一般的に、負の誘電異方性混合物中に、混合物全体に対して２０質量％以下の量で存在する。
【０１１９】
本発明による混合物が、１．５以上の誘電異方性Δεを示す化合物を１種以上含有する場合、これらは好ましくは、式Ｐ−１及び／又はＰ−２の化合物：
【化４０】
2018009143.tif 000064
１種以上であり、
前記式中、
Ｒは、それぞれ１個若しくは２個〜６個のＣ原子を有する、直鎖状のアルキル、アルコキシ、又はアルケニルを表し、
Ｘは、Ｆ、Ｃｌ、ＣＦ3、ＯＣＦ3、ＯＣＨＦＣＦ3、又はＣＣＦ2ＣＨＦＣＦ3を、好ましくはＦ、又はＯＣＦ3を表す。
【０１２０】
式Ｐ１及び／又はＰ２の化合物は好ましくは、本発明による混合物中で、０．５〜１０質量％の濃度、特に０．５〜８質量％の濃度で用いる。
【０１２１】
特に好ましいのは、下記式の化合物：
【化４１】
2018009143.tif 000065
であり、
これは好ましくは、０．５〜３質量％の量で用いる。
【０１２２】
さらに、これらの液晶相はまた、１８種以上の成分、好ましくは１８〜２５種の成分を含有することができる。
【０１２３】
式Ｉの化合物１種以上に加えて、この相は好ましくは、式ＩＩＡ、ＩＩＢ、及び／又はＩＩＣの化合物、及び任意でＩＩＩの化合物を４〜１５種、特に５〜１２種、特に好ましくは１０種未満、含有する。
【０１２４】
式Ｉ１、Ｉ２、及びＥＹの化合物、並びに式ＩＩＡ、ＩＩＢ、及び／又はＩＩＣ、及び任意でＩＩＩの化合物に加えて、その他の構成要素が、例えば混合物全体の最大４５％の量、好ましくは最大３５％の量、特に最大１０％の量で、存在していてもよい。
【０１２５】
その他の構成成分は好ましくは、ネマチック物質又はネマチック相形成物質から、特に公知の物質から、アゾオキシベンゼン、ベンジリデンアニリン、ビフェニル、テルフェニル、フェニル若しくはシクロヘキシルベンゾエート、フェニル若しくはシクロヘキシルシクロヘキサンカルボキシレート、フェニルシクロヘキサン、シクロヘキシルビフェニル、シクロヘキシルシクロヘキサン、シクロヘキシルナフタレン、１，４−ビスシクロヘキシルビフェニル若しくはシクロヘキシルピリミジン、フェニル若しくはシクロヘキシルジオキサン、任意でハロゲン化されたスチルベン、ベンジルフェニルエーテル、トラン、及び置換された桂皮酸エステルの部類から選択される。
【０１２６】
この種の液晶相の構成要素として適切な最も重要な化合物は、式ＩＶによって特徴付けることができる：
Ｒ20−Ｌ−Ｇ−Ｅ−Ｒ21      ＩＶ
前記式中、Ｌ、及びＥはそれぞれ、１，４−二置換されたベンゼン及びシクロヘキサン環、４，４’−二置換されたビフェニル、フェニルシクロヘキサン、及びシクロヘキシルシクロヘキサン系、２，５−二置換されたピリミジン、及び１，３−ジオキサン環、２，６−二置換されたナフタレン、ジ及びテトラヒドロナフタレン、キナゾリン、及びテトラヒドロキナゾリンによって形成される基からの炭素環系、又は複素環系を表し、
Ｇは、
【化４２】
2018009143.tif 000066
又はＣ−Ｃ単結合を表し、Ｑはハロゲン、好ましくは塩素、又は−ＣＮを表し、Ｒ20、及びＲ21はそれぞれ、最大１８個、好ましくは最大８個の炭素原子を有する、アルキル、アルケニル、アルコキシ、アルコキシアルキル、又はアルコキシカルボニルオキシを表し、又はこれらの基のうち１つは代替的に、ＣＮ、ＮＣ、ＮＯ2、ＮＣＳ、ＣＦ3、ＳＦ5、ＯＣＦ3、Ｆ、Ｃｌ、又はＢｒを表す。
【０１２７】
これらの化合物のほとんどにおいて、Ｒ20及びＲ21は相互に異なり、これらの基の一方は通常、アルキル基、又はアルコキシ基を有する。提案された置換基のその他のバリエーションも、一般的である。このような多くの物質、又はこれらの混合物は、市販で手に入る。これらの物質は全て、文献から公知の方法によって製造できる。
【０１２８】
当業者にとって、本発明によるＶＡ、ＩＰＳ、又はＦＦＳ混合物が、例えばＨ、Ｎ、Ｏ、Ｃｌ、及びＦが相応する同位元素によって置換されている化合物も含有可能なことは、当然である。
【０１２９】
重合性化合物、いわゆる反応性メソゲン（ＲＭ、例えば米国特許第６８６１１０７号明細書（U.S. 6,861,107）に開示）はさらに、本発明による混合物に、混合物に対して０．０１〜５質量％の濃度、特に好ましくは０．２〜２質量％の濃度で、添加することができる。これらの混合物は任意でまた、米国特許第６７８１６６５号明細書（U.S. 6,781,665）に記載されたように、開始剤を含有することもできる。開始剤（例えばBASF社製のIrganox-1076）は、０〜１％の量で、重合性化合物を含有する混合物に添加するのが好ましい。この種類の混合物は、いわゆるポリマー安定化（ＰＳ−ＶＡ）方式、又はＰＳＡ（ポリマー支持配向）方式のために使用することができ、ここで反応性メソゲンの重合は、液晶混合物中で起こることが意図されている。このために前もって必要なことは、液晶混合物自体が、式Ｍの化合物が重合する条件下で同様に重合する重合性成分を、含有しないことである。
【０１３０】
重合は、以下の条件で行うのが好ましい：重合性成分は、規定の強度のＵＶ−Ａランプを用いたセルで、所定の期間にわたって、電圧（通常は１０〜３０Ｖの交流電圧、周波数は６０Ｈｚから１ｋＨｚの範囲）を適用して行う。使用するＵＶ−Ａ光源は通常、強度が５０ｍＷ／ｃｍ2のメタルハライド蒸気ランプ、又は高圧水銀ランプである。これらの条件は例えば、アルケニル側鎖又はアルケニルオキシ側鎖を有する液晶化合物、例えば下記式の化合物：
【化４３】
2018009143.tif 000067
［式中、ｎは、２、３、４、５、又は６である］
が、重合しない条件である。
【０１３１】
本発明の好ましい実施形態において、重合性化合物は、式Ｍの化合物：
【化４４】
2018009143.tif 000068
から選択され、
前記式中、各基はそれぞれ、以下の意味を有する：
ＲMa、及びＲMbは、それぞれ相互に独立して、Ｐ、Ｐ−Ｓｐ−、Ｈ、ハロゲン、ＳＦ5、ＮＯ2、アルキル基、アルケニル基、又はアルキニル基を表し、ここで基ＲMa、及びＲMbの少なくとも１つは好ましくは、Ｐ、若しくはＰ−Ｓｐ−を表すか、又はＰ、若しくはＰ−Ｓｐ−を有し、
Ｐは、重合性基を表し、
Ｓｐは、スペーサー基、又は単結合を表し、
ＡM1、及びＡAM2は、それぞれ相互に独立して、好ましくは４〜２５個の環原子、好ましくはＣ原子を有する、芳香族、複素芳香族、非環式、又は複素環式の基を表し、これらはまた、縮合環を含む、又は包含することができ、任意でＬによって単置換又は多置換されていてよく、
Ｌは、Ｐ、Ｐ−Ｓｐ−、ＯＨ、ＣＨ2ＯＨ、Ｆ、Ｃｌ、Ｂｒ、Ｉ、−ＣＮ、−ＮＯ2、−ＮＣＯ、−ＮＣＳ、−ＯＣＮ、−ＳＣＮ、−Ｃ（＝Ｏ）Ｎ（Ｒx）2、Ｃ（＝Ｏ）Ｙ1、−Ｃ（＝Ｏ）Ｒx、−Ｎ（Ｒx）2、任意で置換されたシリル、６〜２０個のＣ原子を有する任意で置換されたアリール、又は１〜２５個のＣ原子を有する、直鎖状若しくは分枝鎖状のアルキル、アルコキシ、アルキルカルボニル、アルコキシカルボニル、アルキルカルボニルオキシ、又はアルコキシカルボニルオキシを表し、ここでさらに、１個以上のＨ原子は、Ｆ、Ｃｌ、Ｐ、若しくはＰ−Ｓｐ−、好ましくはＰ、Ｐ−Ｓｐ−、Ｈ、ＯＨ、ＣＨ2ＯＨ、ハロゲン、ＳＦ5、ＮＯ2、アルキル基、アルケニル基、又はアルキニル基によって置き換えられていてよく、
Ｙ1は、ハロゲンを表し、
ＺM1は、
【化４５】
2018009143.tif 000069
又は単結合を表し、
Ｒ0、及びＲ00は、それぞれ相互に独立して、Ｈ、又は１〜１２個のＣ原子を有するアルキルを表し、
Ｒxは、Ｐ、Ｐ−Ｓｐ−、Ｈ、ハロゲン、１〜２５個のＣ原子を有する直鎖、分枝鎖、若しくは環状のアルキル、ここでさらに、１個以上の隣接していないＣＨ2基は、Ｏ原子及び／又はＳ原子が相互に直接結合しないように、−Ｏ−、−Ｓ−、−ＣＯ−、−ＣＯ−Ｏ−、−Ｏ−ＣＯ−、−Ｏ−ＣＯ−Ｏ−によって置き換えられており、ここでさらに、１個以上のＨ原子は、Ｆ、Ｃｌ、Ｐ、又はＰ−Ｓｐ−によって置き換えられていてよく、６〜４０個のＣ原子を有する任意で置換されたアリール基若しくはアリールオキシ基、又は２〜４０個のＣ原子を有する任意で置換されたヘテロアリール基若しくはヘテロアリールオキシ基を表し、
ｍ１は、０、１、２、３、又は４を表し、
ｎ１は、１、２、３、又は４を表し、
ここで、基ＲMa、ＲMb、及び置換基Ｌのうち少なくとも１個、好ましくは１個、２個、若しくは３個、好ましくは１個若しくは２個は、基Ｐ若しくはＰ−Ｓｐ−を表すか、又は少なくとも１個の基Ｐ若しくはＰ−Ｓｐ−を有する。
【０１３２】
式Ｍの特に好ましい化合物は、以下のような化合物である：
ＲMa、及びＲMbは、それぞれ相互に独立して、Ｐ、Ｐ−Ｓｐ−、Ｈ、Ｆ、Ｃｌ、Ｂｒ、Ｉ、−ＣＮ、−ＮＯ2、−ＮＣＯ、−ＮＣＳ、−ＯＣＮ、−ＳＣＮ、ＳＦ5、又は１〜２５個のＣ原子を有する直鎖状若しくは分枝鎖状のアルキル、ここでさらに、１個以上の隣接しないＣＨ2基は、それぞれ相互に独立して、Ｏ原子及び／又はＳ原子が相互に直接結合しないように、−Ｃ（Ｒ0）＝Ｃ（Ｒ00）−、−Ｃ≡Ｃ−、−Ｎ（Ｒ00）−、−Ｏ−、−Ｓ−、−ＣＯ−、−ＣＯ−Ｏ−、−Ｏ−ＣＯ−、−Ｏ−ＣＯ−Ｏ−によって置き換えられていてよく、ここでさらに、１個以上のＨ原子は、Ｆ、Ｃｌ、Ｂｒ、Ｉ、ＣＮ、Ｐ、又はＰ−Ｓｐ−によって置き換えられていてよく、ここで、基ＲMa及びＲMbの少なくとも１つは好ましくは、基Ｐ又はＰ−Ｓｐ−を表すか、又は基Ｐ又はＰ−Ｓｐ−を有し、
ＡM1、及びＡM2は、それぞれ相互に独立して、１，４−フェニレン、ナフタレン−１，４−ジイル、ナフタレン−２，６−ジイル、フェナントレン−２，７−ジイル、アントラセン−２，７−ジイル、フルオレン−２，７−ジイル、クマリン、フラボン、ここでさらに、これらの基における１個以上のＣＨ基は、Ｎによって置き換えられていてよく、シクロヘキサン−１，４−ジイル、ここでさらに、１個以上の隣接しないＣＨ2基は、Ｏ及び／又はＳによって置き換えられていてよく、１，４−シクロヘキセニレン、ビシクロ［１．１．１］ペンタン−１，３−ジイル、ビシクロ［２．２．２］オクタン−１，４−ジイル、スピロ［３．３］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイル、又はオクタヒドロ−４，７−メタノインダン−２，５−ジイルを表し、これらの基はすべて非置換であるか、又はＬによって単置換、若しくは多置換されていてよく、
Ｌは、Ｐ、Ｐ−Ｓｐ−、ＯＨ、ＣＨ2ＯＨ、Ｆ、Ｃｌ、Ｂｒ、Ｉ、−ＣＮ、−ＮＯ2、−ＮＣＯ、−ＮＣＳ、−ＯＣＮ、−ＳＣＮ、−Ｃ（＝Ｏ）Ｎ（Ｒx）2、−Ｃ（＝Ｏ）Ｙ1、−Ｃ（＝Ｏ）Ｒx、−Ｎ（Ｒx）2、任意で置換されたシリル、６〜２０個のＣ原子を有する任意で置換されたアリール、又は１〜２５個のＣ原子を有する、直鎖状若しくは分枝鎖状のアルキル、アルコキシ、アルキルカルボニル、アルコキシカルボニル、アルキルカルボニルオキシ、又はアルコキシカルボニルオキシを表し、ここでさらに、１個以上のＨ原子は、Ｆ、Ｃｌ、Ｐ、又はＰ−Ｓｐ−によって置き換えられていてよく、
Ｐは、重合性基を表し、
Ｙ1は、ハロゲンを表し、
Ｒxは、Ｐ、Ｐ−Ｓｐ−、Ｈ、ハロゲン、１〜２５個のＣ原子を有する直鎖、分枝鎖、若しくは環状のアルキル、ここでさらに、１個以上の隣接していないＣＨ2基は、Ｏ原子及び／又はＳ原子が相互に直接結合しないように、−Ｏ−、−Ｓ−、−ＣＯ−、−ＣＯ−Ｏ−、−Ｏ−ＣＯ−、−Ｏ−ＣＯ−Ｏ−によって置き換えられており、ここでさらに、１個以上のＨ原子は、Ｆ、Ｃｌ、Ｐ、又はＰ−Ｓｐ−によって置き換えられていてよく、６〜４０個のＣ原子を有する任意で置換されたアリール基若しくはアリールオキシ基、又は２〜４０個のＣ原子を有する任意で置換されたヘテロアリール基若しくはヘテロアリールオキシ基を表す。
【０１３３】
ＲMa、及びＲMbのいずれか、又は双方が、Ｐ若しくはＰ−Ｓｐ−を表す式Ｍの化合物が、極めて好ましい：
液晶媒体、及び本発明によるＰＳ−ＶＡディスプレイ又はＰＳＡディスプレイで使用するために適した好ましいＲＭは例えば、以下の式のものから選択される：
【化４６−１】
2018009143.tif 000070
【化４６−２】
2018009143.tif 000071
【化４６−３】
2018009143.tif 000072
【化４６−４】
2018009143.tif 000073
【化４６−５】
2018009143.tif 000074
前記式中、各基はそれぞれ、以下の意味を有する：
Ｐ1、Ｐ2、及びＰ3は、それぞれ相互に独立して、重合性基、好ましくはＰについて前述の、及び後述の意味のいずれかを有する重合性基、特に好ましくはアクリレート、メタクリレート、フルオロアクリレート、オキセタン、ビニルオキシ、又はエポキシ基を表し、
Ｓｐ1、Ｓｐ2、及びＳｐ3は、それぞれ相互に独立して、単結合又はスペーサー基、好ましくはＳｐについて前述の、及び後述の意味のいずれかを有する単結合又はスペーサー基を表し、特に好ましくは、−（ＣＨ2）p1−、−（ＣＨ2）p1−Ｏ−、−（ＣＨ2）p1−ＣＯ−Ｏ−、又は（ＣＨ2）p1−Ｏ−ＣＯ−Ｏ−、ここでｐ１は、１〜１２の整数であり、ここで最後に述べた基において、隣接する環に対する結合は、Ｏ原子を介して行われており、基Ｐ1−Ｓｐ1−、Ｐ2−Ｓｐ2−、及びＰ3−Ｓｐ3−のうち１つは、Ｒaaも意味することができ、
Ｒaaは、Ｈ、Ｆ、Ｃｌ、ＣＮ、又は１〜２５個のＣ原子を有する直鎖状若しくは分枝鎖状のアルキルを表し、ここでさらに、１個以上の隣接しないＣＨ2基は、それぞれ相互に独立して、Ｏ原子及び／又はＳ原子が相互に直接結合しないように、−Ｃ（Ｒ0）＝Ｃ（Ｒ00）−、−Ｃ≡Ｃ−、−Ｎ（Ｒ0）−、−Ｏ−、−Ｓ−、−ＣＯ−、−ＣＯ−Ｏ−、−Ｏ−ＣＯ−、−Ｏ−ＣＯ−Ｏ−によって置き換えられていてよく、ここでさらに、１個以上のＨ原子は、Ｆ、Ｃｌ、ＣＮ、又はＰ1−Ｓｐ1−によって置き換えられていてよく、特に好ましくは、直鎖状若しくは分枝鎖状の、任意で１若しくは複数フッ素化された、１〜１２個のＣ原子を有するアルキル、アルコキシ、アルケニル、アルキニル、アルキルカルボニル、アルコキシカルボニル、又はアルキルカルボニルオキシを表し（ここでアルケニル基及びアルキニル基は、少なくとも２個のＣ原子を有し、分枝鎖状の基は少なくとも３個のＣ原子を有する）
Ｒ0、Ｒ00は、それぞれ相互に独立して、それぞれの場合に同一であるか又は異なって、Ｈ、又は１〜１２個のＣ原子を有するアルキルを表し、
Ｒy、及びＲzは、それぞれ相互に独立して、Ｈ、Ｆ、ＣＨ3、又はＣＦ3を表し、
ＺM1は、−Ｏ−、−ＣＯ−、−Ｃ（ＲyＲz）−、又は−ＣＦ2ＣＦ2−を表し、
ＺM2、及びＺM3は、それぞれ相互に独立して、−ＣＯ−Ｏ−、−Ｏ−ＣＯ−、−ＣＨ2Ｏ−、−ＯＣＨ2−、−ＣＦ2Ｏ−、−ＯＣＦ2−、又は−（ＣＨ2）n−を表し、ここでｎは、２、３、又は４であり、
Ｌは、それぞれの場合に同一であるか、又は異なって、Ｆ、Ｃｌ、ＣＮ、又は直鎖状若しくは分枝鎖状の、任意で１つ若しくは複数フッ素化された、１〜１２個のＣ原子を有するアルキル、アルコキシ、アルケニル、アルキニル、アルキルカルボニル、アルコキシカルボニル、又はアルキルカルボニルオキシを表し、好ましくはＦを表し、
Ｌ’、及びＬ’’は、それぞれ相互に独立して、Ｈ、Ｆ、又はＣｌを表し、
ｒは、０、１、２、３、又は４を表し、
ｓは、０、１、２、又は３を表し、
ｔは、０、１、又は２を表し、
ｘは、０、又は１を表す。
【０１３４】
適切な重合性化合物は例えば、表Ｄにまとめたものである。
【０１３５】
本願に従った液晶媒体は好ましくは、重合性化合物を合計で０．１〜１０％、好ましくは０．２〜４．０％、特に好ましくは０．２〜２．０％、含有する。
【０１３６】
式Ｍの重合性化合物、及び式ＲＭ−１〜ＲＭ−１２１の化合物が、特に好ましい。
【０１３７】
本発明による混合物はさらに、慣用の添加剤、例えば安定剤、酸化防止剤、紫外線吸収剤、ナノ粒子、マイクロ粒子などを含有することができる。
【０１３８】
本発明による液晶ディスプレイの構造は、通常の形状に相当し、例えば欧州特許出願公開第０２４０３７９号明細書（EP A 0 240 379）に記載されている。
【０１３９】
以下の実施例は、本発明を制限することなく、本発明を説明することを意図している。前述の、及び後述のパーセントのデータは、質量％を表す：全ての温度は、摂氏で示されている。
【０１４０】
本願を通じて、１，４−シクロヘキシレン環、及び１，４−フェニレン環は、以下のように図示することができる：
【化４７】
2018009143.tif 000075
【０１４１】
シクロヘキシレン環は、トランス−１，４−シクロヘキシレン環である。
【０１４２】
本願を通じて、また実施例において、液晶化合物の構造は、頭文字を用いて示す。特に示さない限り、化学式への変形は、表１〜３に従って行う。全ての基ＣnＨ2n+1、ＣmＨ2m+1、及びＣm’Ｈ2m’+1、又はＣnＨ2n、及びＣmＨ2mは、それぞれの場合において、それぞれｎ、ｍ、ｍ’、又はｚ個のＣ原子を有する、直鎖状のアルキル基又はアルキレン基である。ｎ、ｍ、ｍ’及びｚは、それぞれ相互に独立して、１、２、３、４、５、６、７、８、９、１０、１１、又は１２を表し、好ましくは１、２、３、４、５、又は６を表す。表１には、各化合物の環要素が記号化されており、表２には、架橋員環が列挙されており、表３には、化合物の左手側の側鎖、又は右手側の側鎖についての記号の意味が示されている。
【０１４３】
表１：環要素
【化４８−１】
2018009143.tif 000076
【化４８−２】
2018009143.tif 000077
【化４８−３】
2018009143.tif 000078
表２：架橋員環
【化４９】
2018009143.tif 000079
表３：側鎖
【化５０−１】
2018009143.tif 000080
【化５０−２】
2018009143.tif 000081
【０１４４】
式ＩＩＡ、及び／又はＩＩＢ、及び／又はＩＩＣ、並びに式Ｉ１、Ｉ２、及びＥＹの化合物に加えて、本発明による混合物は、下記の表Ａに示した化合物を１種以上、含有するのが好ましい。
【０１４５】
表Ａ
以下では、次のような略号を用いる：
（ｎ、ｍ、ｍ’、ｚは、それぞれ相互に独立して、１、２、３、４、５、又は６を表し、
（Ｏ）ＣmＨ2m+1は、ＯＣmＨ2m+1、又はＣmＨ2m+1を意味する）
【化５１−１】
2018009143.tif 000082
【化５１−２】
2018009143.tif 000083
【化５１−３】
2018009143.tif 000084
【化５１−４】
2018009143.tif 000085
【化５１−５】
2018009143.tif 000086
【化５１−６】
2018009143.tif 000087
【化５１−７】
2018009143.tif 000088
【化５１−８】
2018009143.tif 000089
【化５１−９】
2018009143.tif 000090
【化５１−１０】
2018009143.tif 000091
【化５１−１１】
2018009143.tif 000092
【化５１−１２】
2018009143.tif 000093
【化５１−１３】
2018009143.tif 000094
【化５１−１４】
2018009143.tif 000095
【化５１−１５】
2018009143.tif 000096
【化５１−１６】
2018009143.tif 000097
【化５１−１７】
2018009143.tif 000098
【化５１−１８】
2018009143.tif 000099
【化５１−１９】
2018009143.tif 000100
【化５１−２０】
2018009143.tif 000101
【化５１−２１】
2018009143.tif 000102
【０１４６】
本発明に従って使用可能な液晶混合物は、それ自体慣用の方法で製造される。一般的に、比較的少ない量で使用される化合物の所望の量は、主要構成要素をなす成分中に、有利には高温で、溶解している。成分の溶液を有機溶媒、例えばアセトン、クロロホルム、又はメタノール中で混合し、よく混合した後に、例えば蒸留によって、溶媒を再度除去することも可能である。
【０１４７】
適切な添加剤によって、本発明による液晶相を、今日まで開示されているあらゆる種類のディスプレイ（例えばＥＣＢ型、ＶＡＮ型、ＩＰＳ型、ＧＨ型、又はＡＳＭ−ＶＡ  ＬＣＤ型）で使用可能なように変性することができる。
【０１４８】
誘電体はまた、当業者に公知の、また文献に記載されたさらなる添加剤を含有することができ、それは例えば、紫外線吸収剤、酸化防止剤、ナノ粒子、及びフリーラジカル捕捉剤である。例えば多色性色素、安定剤、又はキラルドープ剤を、０〜１５％添加することができる。本発明による混合物に適切な安定剤は特に、表Ｂに挙げたものである。
【０１４９】
例えば、０〜１５％の多色性染料、さらに導電性塩、好ましくはエチルジメチルドデシルアンモニウム４−ヘキソキシベンゾエート、テトラブチルアンモニウムテトラフェニルボラネート、又はクラウンエーテルの錯塩（例えばHallerら、Mol. Cryst. Liq. Cryst., Volume 24, p. 249〜258 (1973)参照）を、導電性を改善するために、添加することができるか、又は誘電異方性、粘度、及び／又はネマチック相の配向を変性させるために、物質を添加することができる。この種類の物質は例えば、西独国特許出願公開第２２０９１２７号明細書（DE A 22 09 127）、同第２２４０８６４号明細書（22 40 864）、同第２３２１６３２号明細書（23 21 632）、同第２３３８２８１号明細書（23 38 281）、同第２４５００８８号明細書（24 50 088）、同第２６３７４３０号明細書（26 37 430）、及び同第２８５３７２８号明細書（28 53 728）に記載されている。
【０１５０】
表Ｂ
表Ｂは、本発明による混合物に一般的に添加され得るドープ剤を示す。この混合物は、好ましくは０〜１０質量％、特に０．０１〜５質量％、特に好ましくは０．０１〜３質量％、ドープ剤を含有する。混合物がドープ剤を１種のみ含有する場合、これは０．０１〜４質量％、好ましくは０．１〜１．０質量％の量で用いる。
【化５２−１】
2018009143.tif 000103
【化５２−２】
2018009143.tif 000104
【０１５１】
表Ｃ
例えば本発明による混合物に０〜１０質量％の量で添加可能な安定剤を、以下に示す。
【化５３−１】
2018009143.tif 000105
【化５３−２】
2018009143.tif 000106
【化５３−３】
2018009143.tif 000107
【化５３−４】
2018009143.tif 000108
【化５３−５】
2018009143.tif 000109
【化５３−６】
2018009143.tif 000110
【０１５２】
本発明による媒体は特に好ましくは、Tinuvin（登録商標）770（ビス（２，２，６，６−テトラメチル−４−ピペリジル）セバケート）を、液晶媒体に対して好ましくは０．００１〜５質量％の量で、含有する。
【０１５３】
表Ｄ
表Ｄは、本発明によるＬＣ媒体において反応性メソゲン化合物として使用可能な、好ましい例示的な化合物を示す。本発明による混合物が１種以上の反応性化合物を含有する場合、これらは０．０１〜５質量％の量で用いるのが好ましい。重合のために開始剤、又は開始剤１種以上の混合物を添加することが、必要なこともあり得る。開始剤又は開始剤混合物は好ましくは、混合物に対して０．００１〜２質量％の量で添加する。適切な開始剤は例えば、Irgacure（BASF）、又はIrganox（BASF）である。
【化５４−１】
2018009143.tif 000111
【化５４−２】
2018009143.tif 000112
【化５４−３】
2018009143.tif 000113
【化５４−４】
2018009143.tif 000114
【化５４−５】
2018009143.tif 000115
【化５４−６】
2018009143.tif 000116
【化５４−７】
2018009143.tif 000117
【化５４−８】
2018009143.tif 000118
【化５４−９】
2018009143.tif 000119
【化５４−１０】
2018009143.tif 000120
【化５４−１１】
2018009143.tif 000121
【化５４−１２】
2018009143.tif 000122
【化５４−１３】
2018009143.tif 000123
【化５４−１４】
2018009143.tif 000124
【化５４−１５】
2018009143.tif 000125
【化５４−１６】
2018009143.tif 000126
【化５４−１７】
2018009143.tif 000127
【化５４−１８】
2018009143.tif 000128
【化５４−１９】
2018009143.tif 000129
【０１５４】
好ましい実施形態において、本発明による混合物は、１種以上の重合性化合物、好ましくは式ＲＭ−１〜ＲＭ−１０２の重合性化合物から選択されるものを含有する。この種類の媒体は、特にＰＳ−ＦＦＳ用途、及びＰＳ−ＩＰＳ用途にとって適切である。表Ｄに示した反応性メソゲンのうち、化合物ＲＭ−１、ＲＭ−２、ＲＭ−３、ＲＭ−４、ＲＭ−５、ＲＭ−９、ＲＭ−１７、ＲＭ−４２、ＲＭ−４８、ＲＭ−６８、ＲＭ−８７、ＲＭ−９１、ＲＭ−９８、ＲＭ−９９、及びＲＭ−１０１が、特に好ましい。
【０１５５】
反応性メソゲン、又は式Ｍの重合性化合物、及び式ＲＭ−１〜ＲＭ−１０２の化合物はさらに、安定剤として適している。この場合、重合性化合物は重合されず、その代わりに、液晶媒体に１％超の濃度で添加される。
【０１５６】
実施例：
以下の実施例は、本発明を制限することなく、本発明を説明することを意図している。実施例において、ｍ．ｐ．は、融点を表し、Ｃは、液晶物質の透明点を摂氏で表し、沸点はｂ．ｐ．と記載する。さらに：
Ｃは、結晶性の固体状態を表し、Ｓは、スメクチック相（この指数は、相の種類を示す）を表し、Ｎは、ネマチック状態を表し、Ｃｈは、コレステリック相を表し、Ｉは、等方相を表し、Ｔgは、ガラス転移温度を表す。２つの記号の間の数字は、転移温度を摂氏で示す。
【０１５７】
式Ｉの化合物の光学異方性Δｎを特定するために使用するホスト混合物は、市販の混合物ZLI-4792（Merck KGaA）である。誘電異方性Δεは、市販の混合物ZLI-2857を用いて特定した。調査すべき化合物の物理的なデータは、調査すべき化合物の添加後、ホスト混合物の誘電定数における変化から、用いた化合物の１００％に外挿することによって得た。一般的には、可溶性に応じて、調査すべき化合物の１０％が、ホスト混合物に溶解している。
【０１５８】
特に記載しない限り、部、又はパーセントのデータは、質量部、又は質量％を表す。
【０１５９】
先に、また以下で、記号及び略号は、以下の意味を有する：
Ｖo：閾値電圧、２０℃での容量［Ｖ］
Δｎ：２０℃、５８９ｎｍで測定した光学異方性、
Δε：２０℃、１ｋＨｚでの誘電異方性
ｃｌ．ｐ．：透明点（℃）
Ｋ1：弾性定数、２０℃で「スプレイ」変形［ｐＮ］
Ｋ3：弾性定数、２０℃で「ベンド」変形［ｐＮ］
γ1：２０℃で測定した回転粘度［ｍＰａ・ｓ］、磁界における回転法で測定
ＬＴＳ：低温安定性（ネマチック相）、試験セルで測定。
【０１６０】
閾値電圧の測定のために使用するディスプレイは、２０μｍ離れた２つの平らな平行の外側プレート、及び外側プレート内側の最上部にＳＥ−１２１１（Nissan Chemicals）を有する配向層を備える電極層を有し、これによって、液晶のホメオトロピック配向がもたらされる。
【０１６１】
本願における全ての濃度は、明示的に別途記載しない限り、相応する混合物、又は混合成分を基準とする。全ての物理的特性は、「Merck Liquid Crystals, Physical Properties of Liquid Crystals」、status November 1997, Merck KGaA、ドイツ国に従って測定し、明示的に別途示さない限り、２０℃の温度で適用する。
【０１６２】
例Ｍ１
【化５５−１】
2018009143.tif 000130
【化５５−２】
2018009143.tif 000131
【０１６３】
例Ｐ１
ＰＳ−ＶＡ混合物を製造するために、例Ｍ１に従った混合物９９．７％を、下記式の重合性化合物：
【化５６】
2018009143.tif 000132
０．３％と混合する。
【０１６４】
例Ｐ２
ＰＳ−ＶＡ混合物を製造するために、例Ｍ１に従った混合物９９．７５％を、下記式の重合性化合物：
【化５７】
2018009143.tif 000133
０．２５％と混合する。
【０１６５】
例Ｐ３
ＰＳ−ＶＡ混合物を製造するために、例Ｍ１に従った混合物９９．８％を、下記式の重合性化合物：
【化５８】
2018009143.tif 000134
０．２％と混合する。
【０１６６】
例Ｐ４
ＰＳ−ＶＡ混合物を製造するために、例Ｍ１に従った混合物９９．７５％を、下記式の重合性化合物：
【化５９】
2018009143.tif 000135
０．２５％と混合する。
【０１６７】
例Ｐ５
ＰＳ−ＶＡ混合物を製造するために、例Ｍ１に従った混合物９９．７％を、下記式の重合性化合物：
【化６０】
2018009143.tif 000136
０．３％と混合する。
【０１６８】
例Ｐ６
ＰＳ−ＶＡ混合物を製造するために、例Ｍ１に従った混合物９９．７５％を、下記式の重合性化合物：
【化６１】
2018009143.tif 000137
０．２５％と混合する。
【０１６９】
例Ｐ７
ＰＳ−ＶＡ混合物を製造するために、例Ｍ１に従った混合物９９．８％を、下記式の重合性化合物：
【化６２】
2018009143.tif 000138
０．２％と混合する。
【０１７０】
例Ｐ８
ＰＳ−ＶＡ混合物を製造するために、例Ｍ１に従った混合物９９．８％を、下記式の重合性化合物：
【化６３】
2018009143.tif 000139
０．２％と混合する。
【０１７１】
例Ｐ９
ＰＳ−ＶＡ混合物を製造するために、例Ｍ１に従った混合物９９．７％を、下記式の重合性化合物：
【化６４】
2018009143.tif 000140
０．３％と混合する。
【０１７２】
例Ｍ２
【化６５】
2018009143.tif 000141
【０１７３】
例Ｐ１０
ＰＳ−ＶＡ混合物を製造するために、例Ｍ２に従った混合物９９．７％を、下記式の重合性化合物：
【化６６】
2018009143.tif 000142
０．３％と混合する。
【０１７４】
例Ｐ１１
ＰＳ−ＶＡ混合物を製造するために、例Ｍ２に従った混合物９９．７％を、下記式の重合性化合物：
【化６７】
2018009143.tif 000143
０．３％と混合する。
【０１７５】
例Ｐ１２
ＰＳ−ＶＡ混合物を製造するために、例Ｍ２に従った混合物９９．７％を、下記式の重合性化合物：
【化６８】
2018009143.tif 000144
０．３％と混合する。
【０１７６】
例Ｐ１３
ＰＳ−ＶＡ混合物を製造するために、例Ｍ２に従った混合物９９．８％を、下記式の重合性化合物：
【化６９】
2018009143.tif 000145
０．２％と混合する。
【０１７７】
例Ｐ１４
ＰＳ−ＶＡ混合物を製造するために、例Ｍ２に従った混合物９９．７５％を、下記式の重合性化合物：
【化７０】
2018009143.tif 000146
０．２５％と混合する。
【０１７８】
例Ｐ１５
ＰＳ−ＶＡ混合物を製造するために、例Ｍ２に従った混合物９９．７％を、下記式の重合性化合物：
【化７１】
2018009143.tif 000147
０．３％と混合する。
【０１７９】
例Ｐ１６
ＰＳ−ＶＡ混合物を製造するために、例Ｍ２に従った混合物９９．７５％を、下記式の重合性化合物：
【化７２】
2018009143.tif 000148
０．２５％と混合する。
【０１８０】
例Ｍ３
【化７３】
2018009143.tif 000149
【０１８１】
例Ｐ１７
ＰＳ−ＶＡ混合物を製造するために、例Ｍ３に従った混合物９９．７％を、下記式の重合性化合物：
【化７４】
2018009143.tif 000150
０．３％と混合する。
【０１８２】
例Ｐ１８
ＰＳ−ＶＡ混合物を製造するために、例Ｍ３に従った混合物９９．８％を、下記式の重合性化合物：
【化７５】
2018009143.tif 000151
０．２％と混合する。
【０１８３】
例Ｐ１９
ＰＳ−ＶＡ混合物を製造するために、例Ｍ３に従った混合物９９．８％を、下記式の重合性化合物：
【化７６】
2018009143.tif 000152
０．２％と混合する。
【０１８４】
例Ｐ２０
ＰＳ−ＶＡ混合物を製造するために、例Ｍ３に従った混合物９９．７％を、下記式の重合性化合物：
【化７７】
2018009143.tif 000153
０．３％と混合する。
【０１８５】
例Ｐ２１
ＰＳ−ＶＡ混合物を製造するために、例Ｍ３に従った混合物９９．７％を、下記式の重合性化合物：
【化７８】
2018009143.tif 000154
０．３％と混合する。
【０１８６】
例Ｍ４
【化７９−１】
2018009143.tif 000155
【化７９−２】
2018009143.tif 000156
【０１８７】
例Ｍ５
【化８０】
2018009143.tif 000157
【０１８８】
例Ｐ２２
ＰＳ−ＶＡ混合物を製造するために、例Ｍ５に従った混合物９９．７％を、下記式の重合性化合物：
【化８１】
2018009143.tif 000158
０．３％と混合する。
【０１８９】
例Ｐ２３
ＰＳ−ＶＡ混合物を製造するために、例Ｍ５に従った混合物９９．７％を、下記式の重合性化合物：
【化８２】
2018009143.tif 000159
０．３％と混合する。
【０１９０】
例Ｐ２４
ＰＳ−ＶＡ混合物を製造するために、例Ｍ５に従った混合物９９．７５％を、下記式の重合性化合物：
【化８３】
2018009143.tif 000160
０．２５％と混合する。
【０１９１】
例Ｐ２５
ＰＳ−ＶＡ混合物を製造するために、例Ｍ５に従った混合物９９．７５％を、下記式の重合性化合物：
【化８４】
2018009143.tif 000161
０．２５％と混合する。
【０１９２】
例Ｐ２６
ＰＳ−ＶＡ混合物を製造するために、例Ｍ５に従った混合物９９．７％を、下記式の重合性化合物：
【化８５】
2018009143.tif 000162
０．３％と混合する。
【０１９３】
例Ｐ２７
ＰＳ−ＶＡ混合物を製造するために、例Ｍ５に従った混合物９９．７５％を、下記式の重合性化合物：
【化８６】
2018009143.tif 000163
０．２５％と混合する。
【０１９４】
例Ｍ６
【化８７】
2018009143.tif 000164
【０１９５】
例Ｍ７
【化８８】
2018009143.tif 000165
【０１９６】
例Ｐ２８
ＰＳ−ＶＡ混合物を製造するために、例Ｍ７に従った混合物９９．７％を、下記式の重合性化合物：
【化８９】
2018009143.tif 000166
０．３％と混合する。
【０１９７】
例Ｐ２９
ＰＳ−ＶＡ混合物を製造するために、例Ｍ７に従った混合物９９．７％を、下記式の重合性化合物：
【化９０】
2018009143.tif 000167
０．３％と混合する。
【０１９８】
例Ｐ３０
ＰＳ−ＶＡ混合物を製造するために、例Ｍ７に従った混合物９９．７５％を、下記式の重合性化合物：
【化９１】
2018009143.tif 000168
０．２５％と混合する。
【０１９９】
例Ｐ３１
ＰＳ−ＶＡ混合物を製造するために、例Ｍ７に従った混合物９９．８％を、下記式の重合性化合物：
【化９２】
2018009143.tif 000169
０．２％と混合する。
【０２００】
例Ｐ３２
ＰＳ−ＶＡ混合物を製造するために、例Ｍ７に従った混合物９９．７５％を、下記式の重合性化合物：
【化９３】
2018009143.tif 000170
０．２５％と混合する。
【０２０１】
例Ｐ３３
ＰＳ−ＶＡ混合物を製造するために、例Ｍ７に従った混合物９９．７５％を、下記式の重合性化合物：
【化９４】
2018009143.tif 000171
０．２５％と混合する。
【０２０２】
例Ｐ３４
ＰＳ−ＶＡ混合物を製造するために、例Ｍ７に従った混合物９９．７５％を、下記式の重合性化合物：
【化９５】
2018009143.tif 000172
０．２５％と混合する。
【０２０３】
例Ｍ８
【化９６】
2018009143.tif 000173
【０２０４】
例Ｍ９
【化９７】
2018009143.tif 000174
【０２０５】
例Ｐ３５
ＰＳ−ＶＡ混合物を製造するために、例Ｍ９に従った混合物９９．７５％を、下記式の重合性化合物：
【化９８】
2018009143.tif 000175
０．２５％と混合する。
【０２０６】
例Ｐ３６
ＰＳ−ＶＡ混合物を製造するために、例Ｍ９に従った混合物９９．７％を、下記式の重合性化合物：
【化９９】
2018009143.tif 000176
０．３％と混合する。
【０２０７】
例Ｐ３７
ＰＳ−ＶＡ混合物を製造するために、例Ｍ９に従った混合物９９．７５％を、下記式の重合性化合物：
【化１００】
2018009143.tif 000177
０．２５％と混合する。
【０２０８】
例Ｐ３８
ＰＳ−ＶＡ混合物を製造するために、例Ｍ９に従った混合物９９．７５％を、下記式の重合性化合物：
【化１０１】
2018009143.tif 000178
０．２５％と混合する。
【０２０９】
例Ｐ３９
ＰＳ−ＶＡ混合物を製造するために、例Ｍ９に従った混合物９９．７％を、下記式の重合性化合物：
【化１０２】
2018009143.tif 000179
０．２９９％、及びIrganox-1076（BASF）０．００１％と混合する。
【０２１０】
例Ｐ４０
ＰＳ−ＶＡ混合物を製造するために、例Ｍ９に従った混合物９９．７％を、下記式の重合性化合物：
【化１０３】
2018009143.tif 000180
０．２９９％、及びIrganox-1076（BASF）０．００１％と混合する。
【０２１１】
例Ｐ３９及びＰ４０による混合物は、ＰＳ−ＶＡ用途、特に２Ｄ及び３Ｄテレビ用途に、良好に適している。
【０２１２】
ＰＳ−ＶＡ用途のための前述の混合物の例はもちろん、ＰＳ−ＩＰＳ用途、及びＰＳ−ＦＦＳ用途にも適している。
【０２１３】
信頼性を改善させるために、例Ｍ１〜Ｍ９、及びＰ１〜Ｐ４０による混合物を、以下に示す成分ａ）〜ｈ）の群から選択される安定剤１種以上によって安定化することができ、ここで安定剤はそれぞれの場合において、混合物に対して０．０１〜０．０４％の量で使用する：
【化１０４−１】
2018009143.tif 000181
【化１０４−２】
2018009143.tif 000182
【化１０４−３】
2018009143.tif 000183
【０２１４】
例Ｍ１０
安定化されたＶＡ混合物を製造するために、例Ｍ１に従った混合物９９．９９９％を、下記式の化合物：
【化１０５】
2018009143.tif 000184
０．００１％と混合する。
【０２１５】
例Ｍ１１
安定化されたＶＡ混合物を製造するために、例Ｍ１に従った混合物９９．９９％を、下記式の化合物：
【化１０６】
2018009143.tif 000185
０．０１％と混合する。
【０２１６】
例Ｍ１２
安定化されたＶＡ混合物を製造するために、例Ｍ７に従った混合物９９．９９９％を、下記式の化合物：
【化１０７】
2018009143.tif 000186
０．００１％と混合する。
【外国語明細書】
2018009143.tif 000215
2018009143.tif 000216
2018009143.tif 000217
2018009143.tif 000218
2018009143.tif 000219
2018009143.tif 000220
2018009143.tif 000221
2018009143.tif 000222
2018009143.tif 000223
2018009143.tif 000224
2018009143.tif 000225
2018009143.tif 000226
2018009143.tif 000227
2018009143.tif 000228
2018009143.tif 000229
2018009143.tif 000230
2018009143.tif 000231
2018009143.tif 000232
2018009143.tif 000233
2018009143.tif 000234
2018009143.tif 000235
2018009143.tif 000236
2018009143.tif 000237
2018009143.tif 000238
2018009143.tif 000239
2018009143.tif 000240
2018009143.tif 000241
2018009143.tif 000242
2018009143.tif 000243
2018009143.tif 000244
2018009143.tif 000245
2018009143.tif 000246
2018009143.tif 000247
2018009143.tif 000248
2018009143.tif 000249
2018009143.tif 000250
2018009143.tif 000251
2018009143.tif 000252
2018009143.tif 000253
2018009143.tif 000254
2018009143.tif 000255
2018009143.tif 000256
2018009143.tif 000257
2018009143.tif 000258
2018009143.tif 000259
2018009143.tif 000260
2018009143.tif 000261
2018009143.tif 000262
2018009143.tif 000263
2018009143.tif 000264
2018009143.tif 000265
2018009143.tif 000266
2018009143.tif 000267
2018009143.tif 000268
2018009143.tif 000269
2018009143.tif 000270
2018009143.tif 000271
2018009143.tif 000272
2018009143.tif 000273
2018009143.tif 000274
2018009143.tif 000275
2018009143.tif 000276
2018009143.tif 000277
2018009143.tif 000278
2018009143.tif 000279
2018009143.tif 000280
2018009143.tif 000281
2018009143.tif 000282
2018009143.tif 000283
2018009143.tif 000284
2018009143.tif 000285
2018009143.tif 000286
2018009143.tif 000287
2018009143.tif 000288
2018009143.tif 000289
2018009143.tif 000290
2018009143.tif 000291
2018009143.tif 000292
2018009143.tif 000293
2018009143.tif 000294
2018009143.tif 000295
2018009143.tif 000296
2018009143.tif 000297
2018009143.tif 000298
2018009143.tif 000299
2018009143.tif 000300
2018009143.tif 000301
2018009143.tif 000302
2018009143.tif 000303
2018009143.tif 000304
2018009143.tif 000305
2018009143.tif 000306
2018009143.tif 000307
2018009143.tif 000308
2018009143.tif 000309
2018009143.tif 000310
2018009143.tif 000311
2018009143.tif 000312
2018009143.tif 000313
2018009143.tif 000314
2018009143.tif 000315
2018009143.tif 000316
2018009143.tif 000317
2018009143.tif 000318
2018009143.tif 000319
2018009143.tif 000320
2018009143.tif 000321
2018009143.tif 000322
2018009143.tif 000323
2018009143.tif 000324
2018009143.tif 000325
2018009143.tif 000326
2018009143.tif 000327
2018009143.tif 000328
2018009143.tif 000329
2018009143.tif 000330
2018009143.tif 000331
2018009143.tif 000332
2018009143.tif 000333
2018009143.tif 000334
2018009143.tif 000335
2018009143.tif 000336
2018009143.tif 000337
2018009143.tif 000338
2018009143.tif 000339
2018009143.tif 000340
2018009143.tif 000341
2018009143.tif 000342
2018009143.tif 000343
2018009143.tif 000344
2018009143.tif 000345
2018009143.tif 000346
2018009143.tif 000347
2018009143.tif 000348
2018009143.tif 000349
2018009143.tif 000350
2018009143.tif 000351
2018009143.tif 000352
2018009143.tif 000353
2018009143.tif 000354
2018009143.tif 000355
2018009143.tif 000356
2018009143.tif 000357
2018009143.tif 000358
2018009143.tif 000359
2018009143.tif 000360
2018009143.tif 000361
2018009143.tif 000362
2018009143.tif 000363
2018009143.tif 000364
2018009143.tif 000365
2018009143.tif 000366
2018009143.tif 000367
2018009143.tif 000368
2018009143.tif 000369
2018009143.tif 000370
2018009143.tif 000371
2018009143.tif 000372
2018009143.tif 000373